(57)【要約】【課題】本発明は、通常のポリエステルの染色工程、乾燥工程の中でゴミやホコリの付着の原因となる静電気の発生を抑制して（防汚）水系洗濯の摩擦における耐久性を向上させ疎水化効果を持続させる（水系防汚）機能を付与させイージーケアを実現させる、ポリエステル繊維の疎水化製造方法を提供することを目的とする。【解決手段】ポリエステル繊維を分散染料を用いて染色する際、親水性の置換基を有するジハロゲノトリアジン系化合物及び多価アミノ化合物を共存させポリエステル繊維を疎水化の機能性を付与させるポリエステル繊維の疎水化製造方法。【選択図】なし【特許請求の範囲】
【請求項１】
ポリエステル繊維を分散染料を用いて染色する際、親水性の置換基を有するジハロゲノトリアジン系化合物及び多価アミノ化合物を共存させポリエステル繊維を疎水化の機能性を付与させることを特徴とするポリエステル繊維の疎水化製造方法。
【請求項２】
親水性の置換基を有する前記ジハロゲノトリアジン化合物が、下記一般式（１）で表される２，６−ジハロゲノ−４−Ｙ−１，３，５−トリアジン誘導体が付与されていることを特徴とする請求項１記載のポリエステル繊維の疎水化製造方法。
【化１】
2011174186.tif 000007
上記式化１中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基、及びチオール基はその水素原子がアルカリ金属原子またはアルカリ土類金属原子で置換されてもよい。
【請求項３】
前記ポリエステル繊維を分散染料を用いて染色する際その水溶液の中に親水性の置換基を有するジハロゲノトリアジン系化合物及び多価アミノ化合物を共存させ「浴中吸尽法」を用いて該繊維構造物を３０℃〜１４０℃の昇温熱処理する、第１次の熱処理とその後該繊維構造物を疎水化させるにあたり水溶性または水分散性のパーフルオロアルキルアクリレートと、助剤として水系シリコーンソフナー、水系メラミン尿素誘導体及びウレタンから選ばれた少なくとも一種を併用して含浸させ「連続乾熱法」を用いて６０℃〜１９０℃の第２次の熱処理を含むことを特徴とするポリエステル繊維の疎水化製造方法。
【請求項４】
ポリエステル繊維を分散染料を用いて染色する際「浴中吸尽法」を用いて浴比を1：30以下の水溶液に分散染料を該繊維構造物の重量比0.1％〜5％、親水性の置換基を有するジハロゲノトリアジン系化合物、純度100％該繊維構造物重量比0.1％〜10％、多価アミノ化合物、該繊維構造物重量比0.01％〜10％共存させ３０℃〜１４０℃の第１次の昇温熱処理を含むことを特徴とするポリエステル繊維の疎水化製造方法。
【請求項５】
請求項４によって、分散染料を用いて染色されたポリエステル繊維へ疎水化の機能を付与させるため、水溶性または水分散性のパーフルオロアルキルアクリレートと助剤として水系シリコーンソフナー、水系メラミン尿素誘導体及びウレタンから選ばれた少なくとも一種を併用して該繊維構造物の重量比0.1％〜10％含浸させ「連続乾熱法」を用いて60℃〜190℃の第２次の乾熱処理を含むことを特徴とするポリエステル繊維の疎水化製造方法。
【請求項６】
請求項１〜５のいずれか１項に記載のポリエステル繊維の疎水化製造方法における水溶中に酢酸、リンゴ酸、氷酢酸及びクエン酸から選ばれた少なくとも１種を添加してＰｈ3.5〜6.5に調液することを特徴とするポリエステル繊維の疎水化製造方法。
【請求項７】
請求項１〜６のいずれか１項に記載のポリエステル繊維の疎水化製造方法におけるポリエステル繊維構造物を用いてなることを特徴とするスーツ地、シャツ地、ボトム、セーター、コートなど防寒衣、スキーウエア、ライフジャケット等のアウター類。
【請求項８】
請求項１〜６のいずれか１項に記載のポリエステル繊維の疎水化製造方法のポリエステル繊維構造物を用いてなることを特徴とする靴下、ショーツ、ブラジャー等の下着類。
【請求項９】
請求項１〜６のいずれか１項に記載のポリエステル繊維の疎水化製造方法におけるポリエステル繊維構造物を用いてなることを特徴とする水着類。
【請求項１０】
請求項１〜６のいずれか１項に記載のポリエステル繊維の疎水化製造方法におけるポリエステル繊維構造物を用いてなることを特徴とする傘、鞄、靴等の雑貨類。
【請求項１１】
請求項１〜６のいずれか１項に記載のポリエステル繊維の疎水化製造方法におけるポリエステル繊維構造物を用いてなることを特徴とするシーツ、テーブルクロス、シャワーカーテン、テント、セールクロス、各種カーシートのシート類。
【請求項１２】
請求項１〜６のいずれか１項に記載のポリエステル繊維の疎水化製造方法におけるポリエステル繊維構造物を用いてなることを特徴とする魚網、オイルフェンス等の資材類。
【発明の詳細な説明】
【技術分野】
【０００１】
本発明は、ポリエステル繊維を染色する際に分散染料と親水性置換基を有するジハロゲノトリアジン系化合物と多価アミノ化合物を共存させ「浴中吸尽法」を用いて第１次の３０℃〜１４０℃までの昇温熱処理を付した後、第２次の６０℃〜１９０℃の乾熱処理を付す「連続乾熱法」を含む工程を有しポリエステル繊維のイージーケア及び耐久性のある疎水性を付与向上させるものである。より具体的には本発明は、ポリエステル繊維構造物を染色する際、一般式（１）で表される２，６−ジハロゲノ−４−Ｙ−１，３，５−トリアジン誘導体、分散染料、水溶性の多価アミノ化合物を共存させ「浴中吸尽法」を用いて第１次の３０℃〜１４０℃までの昇温熱処理を付与した後、疎水化を得る向上剤として水溶性または水分散性（以下、水系と記す）パーフルオロアルキルアクリレートと、助剤として水系シリコーンソフナー、水系メラミン尿素誘導体及び水系ウレタンから選ばれた少なくとも一種を併用し第２次の６０℃〜１９０℃の乾熱処理を付す「連続乾熱法」を含む工程を有しポリエステル繊維のイージーケア（防汚）及び耐久性のある疎水化性（水系防汚）を付与向上させポリエステル繊維の用途を拡大する疎水化製造方法に関するものである。
【背景技術】
【０００２】
ポリエステル繊維は、衣料、産業用繊維にとどまらず、医療分野をはじめ幅広い分野に拡がっている。しかし天然素材や再生繊維、セロロース系繊維と比較して繊維内部に親水基を有していなく、吸放湿性が無く繊維構造上公定水分率（平衡水分率）が低い事が知られている。
【０００３】
更に電気の不導体であり激しく摩擦される事によって多量の静電気が発生して蓄積される事が知られている。
【０００４】
しかし天然繊維、再生繊維に比べて分散染料で染色されたポリエステル繊維は洗濯等による洗濯堅牢度も良く摩擦によってフィルビル、ピリング等の発生も抑制され粗硬化の原因となるフェルト化を引き起こさないことで剛柔性に富み防縮性を含めて形態安定性が優れているという特性がある。
【０００５】
従来からポリエステル繊維は一般的な衣料、スポーツウエア、インナー、水着、下着類更には傘、鞄、靴等の雑貨類、シャワーカーテン、テント、などのシート類、魚網、オイルフェンスなどの産業・工業用資材類など幅広い用途に使用されている
更なる機能として疎水化におけるポリエステル繊維に水や雨などが浸み込まない特性が強く要求されてきた。
【０００６】
しかし、ポリエステル繊維は平衡水分率が低く分散染料を用いて染色する際には水を用いるため静電気の発生は無いが乾燥時には該繊維構造物が電気の不導体であるため多量の静電気を発生、帯電を防止するために表面作用型高分子薬剤の帯電防止剤及びイオン性を保持している導電剤を付着、被膜化させる。
【０００７】
この様に染色、加工されたポリエステル繊維に疎水化の要求に対して開発されたシリコーン系やフッ素系撥水剤を付与し合成樹脂で被膜化が積層された製品が提案されている（特許文献１）。
【０００８】
しかしこれらの疎水化技術について使用者からは充分に満足したとの評価を得られていない。
【０００９】
その原因としては前記のとおりポリエステル繊維はその該繊維構造物の特性による。
【００１０】
ポリエステル繊維は平衡水分率が低く、帯電列（北川徹三氏の学説からなる）によると高い序列の正（−）に帯電するとされている。ポリエステル繊維は摩擦される事により正（−）の摩擦電機が発生し、該繊維構造物が電気の不導体である事から発生した静電気は逃げてゆく事ができない。このため多量に蓄積される事になる。このような静電気の発生は有益な事もあるが、有害な事の方が多い。ポリエステル繊維の帯電を防止する技術として表面作用型高分子薬剤の帯電防止剤や導電剤を付着させ化学装飾技術が代表例とされている。これには２つの理由があると考えられている。第１に表面作用型高分子薬剤は、摩擦係数を低下させるので静電気の発生が低減される。第２にこれらの薬剤に導電体であるイオン性を保持させ、たとえ摩擦によって静電気が発生しても、逃がしてしまう事により静電気の蓄積を防ぐ。しかし、これらの表面作用型の高分子薬剤はポリエステル繊維に被膜化して付着させているだけであるから、温度や湿度などの環境要因による経時変化や度重なる摩擦等による劣化により帯電防止機能が低下する等、耐久性に問題点がある。
【００１１】
この様に染色加工処理されたポリエステル繊維に疎水化を付与するためシリコーン系やフッ素系の撥水剤を合成樹脂を用いて加工を実施する。
【００１２】
ポリエステル繊維に疎水化を付与するため多くの分野、複合、合成のコンプレックス技術は帯電防止剤の付着量やイオン性バランス及び疎水性を付与するためのシリコーン系やフッ素系の撥水剤を合成樹脂を用いて加工する技術は高温条件下、加工工程が複雑で技術的にも難しいとされている。
【００１３】
しかし、これらの加工を実施し疎水化を実現させても使用者からは充分に満足したとの評価は得られていないのが現状である。第一点に水系洗濯において摩擦により帯電防止効果が無くなり静電気が発生するという点にある。単に帯電防止剤はポリエステル繊維の表面に被膜して付着しているのみで、水系洗濯で簡単に脱落してしまう。疎水化を訴求するためシリコーン系やフッ素系撥水剤を合成樹脂で被膜化すると摩擦によって脱落、温度や湿度の経時変化によって摩擦係数が上がり静電気の発生により、ゴミやホコリが付着する要因となる。第二点に疎水化を付与するにあたり撥水剤の構成や塗布量のアップがなされているが合成樹脂によるポリエステル繊維表面への積層（ラミネート）や被膜（コーティング）のため該繊維構造物の粗硬化、強伸度の低下、着衣快適性の低さなど疎水性を付与されたポリエステル繊維の品質にある。更には帯電防止と疎水性との複合、合成のコンプレックス技術で再現性が難しく加工失敗すると復元できないなど有害な薬害や合成樹脂の使用に起因する安全性にも問題がある。
【００１４】
また、本発明において後で説明するように親水性置換基を有するジハロゲノトリアジン化合物を用いて天然繊維や再生繊維を処理することについて、有機天然繊維製品の改質加工技術として羊毛、絹、皮革、木綿、麻、再生繊維等の有機天然繊維材料に親水性置換基を有するジハロゲノトリアジン化合物を用いて２段階の熱処理加工を施して、それにより疎水性を付与する加工手法が提案されている（特許文献２）。
【００１５】
しかし、この特許文献２に記載の従来技術は繊維構造物において相違するものである。
【００１６】
すなわち、本発明の目的ポリエステル繊維への疎水性を付与、向上させ、水系防汚性、摩擦撥水の耐久性、静電気の発生を抑制してゴミやホコリが付着することを防ぐ防汚性などを付与し向上させイージーケアを実現し生活資材、産業・工業資材への活用など広い用途開拓する事であり、その目的に沿ったポリエステル繊維を提供せんとするものである。
【００１７】
【特許文献１】特開平６−５７６４１号公報
【特許文献２】特開２００８−６３７０８号公報
【発明の開示】
【課題を解決するための手段】
【００１８】
上記課題を解決するために、本発明に係るポリエステル繊維の疎水化製造方法はポリエステル繊維を染色する際に分散染料、親水性置換基を有するジハロゲノトリアジン化合物及び多価アミノ化合物を共存させ「浴中吸尽法」を用いる。
【００１９】
「浴中吸尽法」は、昇温熱処理を用いて浴液温度３０℃〜１４０℃まで４０分間〜６０分間かけて徐々に昇温し１００℃〜１４０℃を１０分〜６０分処理するという意味である。徐々にとは急激かつ不均一に昇温すると分散染料の染色ムラの発生及び親水性置換基を有するジハロゲノトリアジン化合物が加水分解や凝集を引き起こしポリエステル繊維への不均一な被膜化を実施するため、より具体的に昇温速度が２℃／分以下であることが好ましい。
【００２０】
また、本発明において用いる、多価アミノ化合物として分子数２００００以下の水溶性の加水分解シルクを用いる。
【００２１】
更に本発明方法において第１次の熱処理時間３０℃〜１４０℃においてはポリエステル繊維へ疎水化製造方法として分散染料、親水性置換基を有するジハロゲノトリアジン化合物及び多価アミノ化合物を共存させ、「浴中吸尽法」を用いる。染色及び反応をより均一にする目的で酢酸、リンゴ酸、お及びクエン酸から選ばれた少なくとも１種を添加してＰｈを３.５〜６.５の範囲にする事が好ましい。
【００２２】
第２次熱処理として「連続乾熱法」を用いて６０℃〜１９０℃の工程を有し、ポリエステル繊維への疎水化製造方法として、疎水性向上剤として水溶性または水系のパーフルオロアルキルアクリレートと、助剤として水系シリコーンソフナー、水系メラミン尿素誘導体及び水系ウレタンから選ばれた少なくとも一種を併用することが好ましい。
【００２３】
本発明において以下のような化学構造式を有する分散染料を用いる。
【００２４】
ベンゼンアゾ系（モノアゾ及びジスアゾ）、複素環アゾ系（チアゾールアゾ、ベンゾチアゾールアゾ、ピリゾンアゾ、ビラゾロンアゾ、チオフェンアゾ等）アントラキノン系、縮合系（キノフタロン、スチリル、クマリン）等になる。
【００２５】
本発明において親水性置換基を有するジハロゲノトリアジン系化合物としては、下記一般式(１)で表される２，６−ジハロゲノ−４−Ｙ−１，３，５−トリアジン誘導体が好ましく使用される。
【００２６】
【化２】
2011174186.tif 000002
【００２７】
上記式（１）中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基及びチオール基はその水素原子がアルカリ金属原子またはアルカリ土類金属原子で置換されてもよい。
【００２８】
また本発明において用いる多価アミノ化合物は繭、毛羽、生糸から得られる、分子数20000以下の低分子水溶性の加水分解シルクを用いる。
【００２９】
ポリエステル繊維を染色する際用いられる分散染料の染液の中へ前記一般式（１）で表される親水性置換基を有するジハロゲノトリアジン化合物を及び多価アミノ化合物は酸性浴条件下で電子置換反応を実施して分散染料と同様に該繊維構造物へイオン結合被膜化してクロルトリアジン環は非イオンとなる。
【００３０】
前記した水系フルオロアルキルアクリレート、水系シリコーンソフナー、水系メラミン尿素誘導体、水系ウレタンの分子中に、水酸基と、カルボキシル基、スルホン基などの水溶性置換基を有していることが好ましい。これらの化合物は、ポリエステル繊維に非イオンとして被膜化しているクロルトリアジン環と熱処理において共有結合、イオン結合して疎水化を付与することができると考えられる。
【発明の効果】
【００３１】
本発明の製造方法によって得られるポリエステル繊維の疎水化製造方法は、従来の合成樹脂を用いてラミネートやコーティングさせる加工法と比較して、水系洗濯による摩擦撥水の耐久性の向上、ゴミやホコリの静電気発生による付着防止効果など着衣快適性を付与されたポリエステル繊維を提供できる。
【００３２】
さらに、本発明方法の特徴は、合成樹脂や有機溶剤を使用することなく作業環境も安全で環境適合性に優れた安価な加工薬剤であること。合成樹脂加工による莫大なエネルギーを使用することなくシンプルな技術加工方法である。二酸化炭素や窒素酸化物の削減にも寄与し、熱による作業環境の悪化を防ぐことができる点であり、これらのことから、新規の設備を設置することなく、遊休設備を活用できるなど優れた経済性のもとで、従来は制約が多かった衣料分野のみならず工業・産業資材の各種分野でポリエステル繊維の用途を、広く拡大できるものである。
【００３３】
具体的には一般的な衣類、帽子、防寒衣類、スキー衣類、カジュアル衣類、トレッキング衣類、ユニホーム類、介護用シーツ類、ドクター.ナース衣類、調理師衣類、カバン、靴、手袋、テント、各種シート等の水・雨・水系液体から防御する用途、テーブルクロス等の水系汚れ防止用途、フィールドウェア、アスレチックウェア等の軽さが求められる用途、靴下、ショーツ、ガードル、スリップ、ブラジャー、パンティーストッキング、ボディースーツ、その他のランジェリー・ファンディーション等の下着用途などに使用することができるものとなる。
【００３４】
このように、本発明のポリエステル繊維の疎水化製造方法は、技術的にもシンプルで実用設備の中で製造可能で実用的価値が高く、近年の地球規模クラスのエネルギー、環境問題にも充分対応できるものであり、産業界に大いに貢献することができるものである。
【発明を実施するための最良の形態】
【００３５】
以下に、本発明について、望ましい実施の形態とともに詳細に説明する。
【００３６】
本発明はポリエステル繊維を染色させる際に分散染料と親水性の置換基を有するジハロゲノトリアジン化合物及び多価アミノ化合物を共存させ、第１次「浴中吸尽法」を用いて３０℃〜１４０℃の昇温熱処理を付与した後第２次の６０〜１９０℃の「連続乾熱法」を水溶性または水系のパーフルオロアルキルアクリレートと、助剤として水系シリコーンソフナー、水系メラミン尿素誘導体及び水系ウレタンから選ばれた少なくとも一種を併用して乾熱処理を実施するものである。
【００３７】
本発明は、ポリエステル繊維へ耐久性に優れた疎水化追求及び着衣快適性をもともなう撥水性などの水系防汚性、ホコリやゴミの付着しない防汚性などのイージーケアを実現するにあたり熱処理を行うものである。 
親水性置換基を有するジハロゲノトリアジン化合物と多価アミノ化合物は酸性浴中で第１次の熱処理でイオン反応を実施してその電子置換性においてクロルトリアジン環は非イオン化を実施してポリエステル繊維へ非イオンの分散染料と共存して被膜化をする。第２次の熱処理において水溶性又は水系パーフルオロアルキルアクリレートと助剤として水系シリコーンソフナー、水系メラミン尿素誘導体及び水系ウレタンから選ばれた少なくとも一種を併用することによりクロルトリアジン環と共有結合、イオン結合を実施して疎水化に寄与する。
【００３８】
「浴中吸尽法」を用いてポリエステル繊維へ疎水化を付与するにあたり反応機構を詳細に説明する。
【００３９】
ポリエステル繊維の疎水化製造方法には第１次の熱処理として「浴中吸尽法」を用いる。加工方法は高圧タイプの液流染色機へ減量加工されたポリエステル繊維を投入して常温の水を所定量仕込む、その後染色目的に応じた所定量の分散染料、親水性置換基を有するジハロゲノトリアジン化合物及び多価アミノ酸化合物を共存させ酢酸などを用いて酸性浴に調液する。その後徐々に昇温を開始する。親水性置換基を有するジハロゲノトリアジン化合物は有機繊維構造物を加工する際アルカリ浴の中でその電子置換性により３０℃〜５０℃で該繊維構造物の（Ｈ）部位と第１次の置換反応を引き起こし（−）イオンを帯び６０℃〜７０℃で第２次の（Ｈ）部位と置換反応を引き起こして（−）のクロルトリアジン環を形成して繊維と共有結合を実施する事が公知である。しかしポリエステル繊維は（Ｈ）ハロゲン部位を有する繊維構造物では無いため、共有結合は引き起こさない。酸性浴中では８０℃付近で（−）のクロルトリアジン環を形成することが公知のためこの電子置換性を応用して水に溶解している多価アミノ酸化合物の有する（Ｈ）ハロゲン部位と電子置換反応を実施して非イオン化させたクロルトリアジン環をポリエステル繊維へ被膜化させる。その後、分散染料は高温条件下で染色されるがイオン性は非イオンであるためクロルトリアジン環と共存してポリエステル繊維にイオン結合、被膜化している。北川学説によるとポリエステルは（−）に帯電しているとされるが親水性置換基を有するジハロゲノトリアジン化合物と多価アミノ化合物との置換反応により染色されたポリエステル繊維は非イオン化された静電気の発生を抑制する繊維構造物となる。
【００４０】
本発明の方法において第２次の「連続乾熱法」としてパッド.ドライ.キュア法を用いる。第１次にてポリエステル繊維に被膜化している非イオンのクロルトリアジン環と水溶性あるいは水系パーフルオロアクリレート並び助剤として水系シリコーンソフナー、水系メラミン尿素誘導体、水系ウレタンを少なくとも１種を併用して、逐次にあるいは同時に第２次の６０℃〜１９０℃の乾熱処理工程において共有結合、イオン結合を実施、疎水性を付与向上させイージーケアの機能を有した生活資材や工業・産業資材に優れたポリエステル繊維を提供するものである。
【００４１】
本発明で用いることができる親水性置換基を有するジハロゲノトリアジン化合物は、下記一般式（１）で表される２，６−ジハロゲノ−４−Ｙ−１，３，５−トリアジン誘導体が付与されていることを特徴とする。
【００４２】
【化３】
2011174186.tif 000003
【００４３】
上記式（１）中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基及びチオール基はその水素原子がアルカリ金属原子またはアルカリ土類金属原子で置換されてもよい。
【００４４】
前記一般式（１）で表される繊維材料の改質薬剤をより具体的に説明すると、トリハロゲノ−Ｓ−トリアジン、好ましくは塩化シアヌルを主原料として用い、カルボキシル基、水酸基、チオール基、アミノ基、スルホン基、スルホン酸基等水溶性あるいは親水性置換基を有するアニリン類、フェノール類、チオフェノール類、ナフチルアミン類、ナフトール類、アミノ酸類、トリアジン類等の単体あるいは混合物を塩化シアヌル１モルに対して１モルを酸結合剤を共存させた中性ないし弱アルカリ性で縮合させるか、あるいは塩化シアヌルを重炭酸ソーダ、炭酸ソーダ、苛性ソーダ、苛性カリ、水酸化マグネシウム等を用いてアルカリ性で加水分解させることによって得られる。これらの化合物は純粋である必要はなく、前記２種以上の混合物と塩化シアヌルを反応させたものであってもよいし、純粋に作られたものをあとから混合して多成分系として使用することが好ましい場合もある。
【００４５】
本発明の加工薬剤ジハロゲノトリアジン類は、ドイツ公開特許第２３５７２５２号公報、あるいはアメリカ特許第５６０１９７１号明細書等に記載があるように公知の合成法に準じて合成することができるが、その概要は次の通りである。
【００４６】
すなわち、例えば、塩化シアヌル１．００モルを５℃以下の氷水の中へ仕込み、次いで例えばｍ-スルファニル酸１．０２モルと炭酸ソーダ約１モルをよく撹拌しながら徐々に仕込む。ｍ-スルファニル酸と炭酸ソーダの仕込みはＰＨ＝７±１で約３時間を要して５〜１０℃で仕込み、高速液体クロマトグラフィー（ＨＰＬＣ）によって分析し、塩化シアヌルがほぼ消滅すれば、更に１時間保温撹拌して反応を完結させる。この間ＰＨは６〜８に維持し、ＨＰＬＣによって組成を分析し、モノスルフアニル体が９０％以上となれば反応を終了する。反応後微量の不溶物を濾過して除き、最終的にはＰＨは７に調整する。このようにして２．６−ジクロル−４−(３−スルフォアニリノ)−Ｓ−トリアジンＮａ塩水溶液が高収率で得られる。この化合物は冷蔵庫内で５℃以下保管すれば約１ヶ月間は安定である。
【００４７】
親水性の置換基を有するジハロゲノトリアジン系化合物は、具体的には次のような化合物の単体あるいは混合物を例として挙げることができる。
２，６−ジクロル−４−（３−スルホアリニノ）−Ｓ−トリアジン
２，６−ジクロル−４−（４−スルホアリニノ）−Ｓ−トリアジン
２，６−ジクロル−４−（３−スルホアリニノ）−Ｓ−トリアジン
２，６−ジクロル−４−（２，５−ジスルホアリニノ）−Ｓ−トリアジン
２，６−ジクロル−４−（３，５−ジスルホアリニノ）−Ｓ−トリアジン
２，６−ジクロル−４−（３−カルボキシアリニノ）−Ｓ−トリアジン
２，６−ジクロル−４−（４−カルボキシアリニノ）−Ｓ−トリアジン
２，６−ジクロル−４−（２−カルボキシアリニノ）−Ｓ−トリアジン
２，６−ジクロル−４−（β−カルボキシエチルアミノ）−Ｓ−トリアジン
２，６−ジクロル−４−ウレイド−Ｓ−トリアジン
２，６−ジクロル−４−チオウレイド−Ｓ−トリアジン
２，６−ジクロル−４−（４−カルボキシフェノキシ）−Ｓ−トリアジン
２，６−ジクロル−４−（４−カルボキシフェニルチオ）−Ｓ−トリアジ
２，６−ジクロル−４−オキシ−Ｓ−トリアジンＮａ塩
２，６−ジクロル−４−オキシ−Ｓ−トリアジンＬｉ塩
２，６−ジクロル−４−オキシ−Ｓ−トリアジンＭｇ塩
２，６−ジクロル−４−チオ−Ｓ−トリアジンＮａ塩
親水性の置換基を有するジハロゲノトリアジン類は、この他にも数多くの有効な化合物が考えられるのであって、本発明はこれらの具体例に制約されるものではなく、親水性置換基を有する化合物であることと、活性ハロゲン原子またはそれに類する反応性基を２個以上有することがポイントである。
【００４８】
本発明において、親水性置換基を有するジハロゲノトリアジン系化合物のクロルトリアジン環を非イオン化させるために用いる多価アミノ化合物は繭、毛羽、生糸から得られる分子数２００００以下の低分子、水溶性の加水分解シルクは以下の様にして得られる。
【００４９】
水溶性加水分解シルクとなる繭、毛羽、生糸を洗濯槽内へ投入して常温で約１時間洗濯を実施して不純物を除去する。洗浄した原料を遠心の脱水機を用いて充分脱水する。
水溶液中に原料を投入して重炭酸ソーダ−を用いて１００℃まで昇温煮沸し、その時間を１２０分持続し、再度遠心脱水機を用いてセリシンとフィビィロインに分離する。セリシンを有している水溶液は酵素分解槽内へ投入、アルカラーゼ、セルラーゼ等の酵素を用いて約６０℃までの温度で３００分間精練を実施する、分離されたフィビィロインも同様の精練を実施するセリシンを有している水溶液を真空濃縮機に投入してリンゴ酸、クエン酸等を用いて濃縮工程を数回繰り返してゼムライト等を使用して濾過をしてその後３００℃まで昇温したスプレードライ機内で噴射して、パウダー化を行う。遠心脱水機並び濾過して残留したフィビィロインは酵素精練並び高アルカリ下において再三、再四フィビィロインを分解して同様に濃縮工程をセリシン水溶液と同様のスプレードライを実施する。
【００５０】
この様にして得られた加水分解シルクの分子量を京都府．織物機械金属振興センターにて評価の結果、低分子の加水分解シルク（セリシンパウダー）は分子量、１００００、加水分解シルク（シルクパウダー）は分子量、１０００という結果となり水溶性の加水分解シルクを得た。これらの多価アミノ化合物は親水性置換基を有するジハロゲノトリアジン系化合物と酸性浴内において非イオン性のクロルトリアジン環を形成させ該繊維構造物に被膜化、ポリエステル繊維の疎水化に寄与する。
【００５１】
本発明でいうフルオロアルキルアクリレートとしては、ポリフルオロアルキル基（以下、Ｒｆ基と記す）を有する（メタ）アクリル酸エステルの重合単位を含むものである。ここで、（メタ）アクリル酸エステルとは、アクリル酸エステルおよびメタクリル酸エステルから選ばれた少なくとも１種をいう。「（メタ）アクリルアミド」等の表記についても同様である。Ｒｆ基を有する（メタ）アクリル酸エステルとは、Ｒｆ基が（メタ）アクリル酸エステルのアルコール残基部分に存在する化合物をいう。
【００５２】
Ｒｆ基は、アルキル基の水素原子の２個以上がフッ素原子に置換された基である。Ｒｆ基の炭素数は２〜２０が好ましく、特に６〜１６が好ましい。またＲｆ基は直鎖構造または分岐構造であり、直鎖構造が好ましい。分岐構造である場合には、分岐部分がＲｆ基の末端部分に存在し、かつ炭素数が１〜４程度の短鎖であるのが好ましい。Ｒｆ基は、フッ素原子以外のハロゲン原子を含んでいてもよい。フッ素原子以外のハロゲン原子としては塩素原子が好ましい。
【００５３】
Ｒｆ基の末端部分の構造としては、−ＣＦ２ＣＦ３、−ＣＦ（ＣＦ３）２、−ＣＦ２Ｈ、−ＣＦＨ２、−ＣＦ２Ｃｌ等が挙げられ、−ＣＦ２ＣＦ３が好ましい。また、Ｒｆ基中の炭素−炭素結合間には、エーテル性酸素原子またはチオエーテル性硫黄原子が挿入されていてもよい。
【００５４】
Ｒｆ基中のフッ素原子数は、［（Ｒｆ基中のフッ素原子数）／（Ｒｆ基と同一炭素数の対応するアルキル基中に含まれる水素原子数）］×１００（％）で表現した場合、６０％以上が好ましく、特に８０％以上が好ましい。さらにＲｆ基は、アルキル基の水素原子の全てがフッ素原子に置換された基、すなわち、パーフルオロアルキル基（以下、ＲＦ基と記す。）、またはＲＦ基を末端部分に有する基が好ましい。
【００５５】
ＲＦ基の炭素数は２〜２０が好ましく、特に６〜１６が好ましい。炭素数が２未満の場合には撥水性が低下する傾向にある。炭素数が２０超の場合には共重合体が常温で固体となり、昇華性も大きくなり、取扱いが困難になる傾向がある。
Ｒｆ基の具体例を以下に挙げる。なお、以下の例においては、同一分子式を有する構造の異なる基である構造異性の基を含む。
【００５６】
Ｃ４Ｆ９−（Ｆ（ＣＦ２）４−、（ＣＦ３）２ＣＦＣＦ２−、（ＣＦ３）３Ｃ−等）、Ｃ５Ｆ１１−（Ｆ（ＣＦ２）５−、（ＣＦ３）３ＣＣＦ２−等）、Ｃ６Ｆ１３−（Ｆ（ＣＦ２）６−等）、Ｃ７Ｆ１５−、Ｃ８Ｈ１７−、Ｃ９Ｆ１９−、Ｃ１０Ｆ２１−、Ｃｌ（ＣＦ２）ｓ−（ｓは２〜１６の整数）、Ｈ（ＣＦ２）ｔ−（ｔは１〜１６の整数）、（ＣＦ３）２ＣＦ（ＣＦ２）ｙ−（ｙは１〜１４の整数）等。
【００５７】
Ｒｆ基が、炭素−炭素結合間にエーテル性酸素原子、またはチオエーテル性硫黄原子が挿入された基である場合の具体例を、以下に挙げる。
【００５８】
Ｆ（ＣＦ２）５ＯＣＦ（ＣＦ３）−、Ｆ（ＣＦ（ＣＦ３）ＣＦ２Ｏ）ｒＣＦ（ＣＦ３）ＣＦ２ＣＦ２−、Ｆ（ＣＦ（ＣＦ３）ＣＦ２Ｏ）ｚＣＦ（ＣＦ３）−、Ｆ（ＣＦ（ＣＦ３）ＣＦ２Ｏ）ｕＣＦ２ＣＦ２−、Ｆ（ＣＦ２ＣＦ２ＣＦ２Ｏ）ｖＣＦ２ＣＦ２−、Ｆ（ＣＦ２ＣＦ２Ｏ）ｗＣＦ２ＣＦ２−（ｒは１〜６の整数、ｚは１〜５の整数、ｕは２〜６の整数、ｖは１〜６の整数、ｗは１〜９の整数）等。
【００５９】
Ｒｆ基を有する（メタ）アクリル酸エステルとしては、下記式（２）で表される化合物が好ましい。ただし、式１においてＲｆはＲｆ基、Ｑは２価の有機基、Ｒ１は水素原子またはメチル基を示す。
【００６０】
Ｒｆ−Ｑ−ＯＣＯＣＲ１＝ＣＨ２・・・式（２）
式（２）におけるＲｆ基としては、エーテル性酸素原子またはチオエーテル性硫黄原子を含まないＲｆ基が好ましく、特にＲＦ基が好ましい。とりわけ−（ＣＦ２）Ｆ（ただし、ｎは２〜２０の整数。）で表される基が好ましく、ｎが５〜１７の整数である基が好ましく、特にｎが７〜１３の整数である基が好ましい。
式（２）におけるＱとしては、−（ＣＨ２）ｐ＋ｑ−、−（ＣＨ２）ｐＣＯＮＨ（ＣＨ２）ｑ−、−（ＣＨ２）ｐＯＣＯＮＨ（ＣＨ２）ｑ−、−（ＣＨ２）ｐＳＯ２ＮＲ２（ＣＨ２）ｑ−、−（ＣＨ２）ｐＮＨＣＯＮＨ（ＣＨ２）ｑ−、−（ＣＨ２）ｐＣＨ（ＯＨ）−（ＣＨ２）ｑ−等が好ましい。ただし、Ｒ２は水素原子またはアルキル基を示す。また、ｐおよびｑは０以上の整数を示し、ｐ＋ｑは１〜２２の整数である。これらのうち、−（ＣＨ２）ｐ＋ｑ−、−（ＣＨ２）ｐＣＯＮＨ（ＣＨ２）ｑ−、−（ＣＨ２）ｐＳＯ２ＮＲ２（ＣＨ２）ｑ−であり、かつ、ｑが２以上の整数であってかつｐ＋ｑが２〜６である場合が好ましい。特に、ｐ＋ｑが２〜６である場合の−（ＣＨ２）ｐ＋ｑ−、すなわち、ジメチレン基〜ヘキサメチレン基が好ましい。Ｑと結合するＲｆの炭素原子には、フッ素原子が結合しているのが好ましい。
【００６１】
Ｒｆ基を有する（メタ）アクリル酸エステルの具体例としては、下記の化合物が挙げられる。ただし、Ｒ１は水素原子またはメチル基を示す。
【００６２】
Ｆ（ＣＦ２）５ＣＨ２ＯＣＯＣＲ１＝ＣＨ２、 Ｆ（ＣＦ２）６ＣＨ２ＣＨ２ＯＣＯＣＲ１＝ＣＨ２、 Ｈ（ＣＦ２）６ＣＨ２ＯＣＯＣＲ１＝ＣＨ２、 Ｈ（ＣＦ２）８ＣＨ２ＯＣＯＣＲ１＝ＣＨ２、 Ｈ（ＣＦ２）１０ＣＨ２ＯＣＯＣＲ１＝ＣＨ２、 Ｈ（ＣＦ２）８ＣＨ２ＣＨ２ＯＣＯＣＲ１＝ＣＨ２、 Ｆ（ＣＦ２）８ＣＨ２ＣＨ２ＣＨ２ＯＣＯＣＲ１＝ＣＨ２、 Ｆ（ＣＦ２）１０ＣＨ２ＣＨ２ＯＣＯＣＲ１＝ＣＨ２、 Ｆ（ＣＦ２）１２ＣＨ２ＣＨ２ＯＣＯＣＲ１＝ＣＨ２、 （ＣＦ３）２ＣＦ（ＣＦ２）４ＣＨ２ＣＨ２ＯＣＯＣＲ１＝ＣＨ２、 （ＣＦ３）２ＣＦ（ＣＦ２）６ＣＨ２ＣＨ２ＯＣＯＣＲ１＝ＣＨ２、 （ＣＦ３）２ＣＦ（ＣＦ２）８ＣＨ２ＣＨ２ＯＣＯＣＲ１＝ＣＨ２、 Ｆ（ＣＦ２）８ＳＯ２Ｎ（Ｃ３Ｈ７）ＣＨ２ＣＨ２ＯＣＯＣＲ１＝ＣＨ２、 Ｆ（ＣＦ２）８（ＣＨ２）４ＯＣＯＣＲ１＝ＣＨ２、 Ｆ（ＣＦ２）８ＳＯ２Ｎ（ＣＨ３）ＣＨ２ＣＨ２ＯＣＯＣＲ１＝ＣＨ２、 Ｆ（ＣＦ２）８ＳＯ２Ｎ（Ｃ２Ｈ５）ＣＨ２ＣＨ２ＯＣＯＣＲ１＝ＣＨ２、 Ｆ（ＣＦ２）８ＣＯＮＨＣＨ２ＣＨ２ＯＣＯＣＲ１＝ＣＨ２、 （ＣＦ３）２ＣＦ（ＣＦ２）５（ＣＨ２）３ＯＣＯＣＲ１＝ＣＨ２、 （ＣＦ３）２ＣＦ（ＣＦ２）５ＣＨ２ＣＨ（ＯＣＯＣＨ３）− −ＯＣＯＣＲ１＝ＣＨ２、 （ＣＦ３）２ＣＦ（ＣＦ２）５ＣＨ２ＣＨ（ＯＨ）ＣＨ２− −ＯＣＯＣＲ１＝ＣＨ２、 （ＣＦ３）２ＣＦ（ＣＦ２）７ＣＨ２ＣＨ（ＯＨ）ＣＨ２− −ＯＣＯＣＲ１＝ＣＨ２、 Ｆ（ＣＦ２）９ＣＨ２ＣＨ２ＯＣＯＣＲ１＝ＣＨ２、 Ｆ（ＣＦ２）９ＣＯＮＨＣＨ２ＣＨ２ＯＣＯＣＲ１＝ＣＨ２。
【００６３】
本発明でいうフルオロアルキルアクリレートは、Ｒｆ基を有する（メタ）アクリル酸エステルを２種以上含んでもよい。Ｒｆ基を有する（メタ）アクリル酸エステルを２種以上含む場合には、炭素数の異なるＲｆ基を有する（メタ）アクリル酸エステルであることが好ましい。また、本発明でいうフルオロアルキルアクリレートは、Ｒｆ基を有する（メタ）アクリル酸エステルの重合単位以外の重合単位を含んでもよい。他の重合単位としては、エチレン、プロピレン、ブタジエン、イソプレン、塩化ビニル、フッ化ビニル、塩化ビニリデン、フッ化ビニリデン、クロロプレン等のオレフィン類、スチレン、α−メチルスチレン、４−メチルスチレン等のスチレン類、ジアセトン（メタ）アクリルアミド、Ｎ，Ｎ−ジメチル（メタ）アクリルアミド、Ｎ−メチロール（メタ）アクリルアミド等の（メタ）アクリルアミド類、エチルビニルエーテル、シクロヘキシルビニルエーテル、ハロゲン化アルキルビニルエーテル等のビニルエーテル類、アリルグリシジルエーテル等のアリルエーテル類、酢酸ビニル等のカルボン酸ビニル類、酢酸アリル等のカルボン酸アリル類、エチルビニルケトン等のビニルアルキルケトン類。
【００６４】
メチル（メタ）アクリレート、ブチル（メタ）アクリレート、シクロヘキシル（メタ）アクリレート、２−エチルヘキシル（メタ）アクリレート、セチル（メタ）アクリレート、オクタデシル（メタ）アクリレート等の炭素数１〜２６の直鎖または分岐のアルキル基を有するアルキル（メタ）アクリレート、グリシジル（メタ）アクリレート、ベンジル（メタ）アクリレート、２−ヒドロキシエチル（メタ）アクリレート、２−ヒドロキシ−３−クロロプロピル（メタ）アクリレート、ポリオキシアルキレンモノ（メタ）アクリレートモノメチルエーテル、ポリオキシアルキレンジ（メタ）アクリレート、２−（ジメチルアミノ）エチル（メタ）アクリレート、ポリジメチルシロキサン基を有する（メタ）アクリレート、ブロックされたイソシアネート基を有する（メタ）アクリレート、第４アンモニウム塩の基を有する（メタ）アクリレート等の（メタ）アクリレート類。
【００６５】
トリアリルシアヌレート、Ｎ−ビニルカルバゾール、マレイミド、Ｎ−アルキルマレイミド、無水マレイン酸、マレイン酸モノアルキルエステル、マレイン酸ジアルキルエステル等。
【００６６】
本発明において、フルオロアルキルアクリレートを使用する場合は、下記の化合物すなわち、ブロックされたイソシアネート基を１個以上有し、かつ重合性炭素−炭素不飽和結合を有しない化合物であり、イソシアネート基をブロック化剤でブロックした構造の化合物、を併用することが好ましい。そして、ポリイソシアネートと分子内に活性水素原子を２個以上有する化合物とを反応させた化合物のイソシアネート基をブロック化剤でブロックした構造が好ましい。
【００６７】
ポリイソシアネートとしては、以下のポリイソシアネートが好ましく挙げられる。
【００６８】
４，４’−ジフェニルメタンジイソシアネート、２，４’−ジフェニルメタンジイソシアネート、トリレンジイソシアネート等の芳香族イソシアネート類、トリメチレンジイソシアネート、テトラメチレンジイソシアネート、ペンタメチレンジイソシアネート、ヘキサメチレンジイソシアネート、１，２−プロパンジイソシアネ−ト、１，２−ブタンジイソシアネート、トリメチルヘキサメチレンジイソシアネート、イソホロンジイソシアネート、４，４’−ジシクロヘキシルメタンジイソシアネート、シクロヘキシレンジイソシアネート等の脂肪族イソシアネート類または脂環族イソシアネート類、およびそれらのイソシアヌレート変性体、プレポリマー変性体、ビュレット変性体、アロファネート変性体等。
【００６９】
イソシアネート基のブロック化剤としては、アルキルケトオキシム類、フェノール類、アルコール類、β−ジケトン類、ラクタム類が好ましい。特にメチルエチルケトオキシム、ε−カプロラクタム、フェノール、クレゾール、アセチルアセトン、マロン酸ジエチル、イソプロピルアルコール、ｔ−ブチルアルコール、マレイン酸イミド等が好ましい。とりわけ、メチルエチルケトオキシム等のジアルキルケトオキシム類、ε−カプロラクタム等のラクタム類の解離温度１２０〜１８０℃の化合物が好ましい。
【００７０】
上記ブロックされたイソシアネートとしては、メイカネートＭＦ、ＢＰ−１１、ＮＢＰ−７５、ＮＢＰ−２３１（以上、明成化学工業社製）、ＷＢ−７３０、ＷＢ−９２０、ＸＷＢ−７２−Ｚ５６（以上、武田薬品工業社製）、ＢＩ−８（日本ポリウレタン社製）等の市販の化合物を用いてもよい。
【００７１】
これらの化合物は、ポリエステル繊維に非イオン化して被膜化しているクロルトリアジン環と共有結合やイオン結合することによって耐久性のある疎水性（水系防汚）及びホコリやゴミの付着しにくい（防汚）イージーケアの機能性を付与することができる。
【００７２】
これら親水性置換基を有するジハロゲノトリアジン系化合物、多価アミノ化合物及び水溶性または水系パーフルオロアルキルアクリレートと助剤として水系シリコーンソフナー、水系メラミン尿素誘導体及び水系ウレタンから選ばれた少なくとも１種を併用する前記薬剤はポリエステル繊維の疎水化及びイージーケアを付与することを可能ならしめる。概要は分散染料を用いて染色する際酸性浴の中で親水性の置換基を有するジハロゲノトリアジン系化合物が多価アミノ化合物の有する（Ｈ）部位と電子置換を実施、非イオンのクロルトリアジン環を形成して非イオンの分散染料と共存して（＋）（−）イオンがバランス良くポリエステル繊維とイオン結合を実施して被膜化、静電気を抑制する該繊維構造物となる。その後水溶液又は水系パーフルオロアルキルアクリレートと助剤として水系シリコーンソフナー、水系メラミン尿素誘導体及び水系ウレタンから選ばれた少なくとも１種を併用し熱処理を実施し非イオン化して被膜化しているクロルトリアジン環と立体的な、あるいは網目的な共有結合、イオン結合を実施してリエステル繊維に耐久性のある疎水化、静電気を抑制してゴミやホコリの付着しにくい機能を付与しイージーケアを達成することができる。従来技術の合成樹脂を用いてラミネートやコーティング技術とは違い共有結合やイオン結合を用いるシンプルなポリエステル繊維の疎水化製造方法で撥水性やイージーケアを達成させる事ができる。
【００７３】
本発明で疎水性の機能を付与されるポリエステル繊維からなる繊維構造物は単品でも混合品でもよく、天然繊維や再生繊維、半合成繊維やナイロン繊維、アセテート、トリアセテート、アクリルを含めた複合系繊維構造物であってもよい。具体的には、絹、ウール、カシミア、アルパカ、アンゴラなどの動物繊維、木綿、麻、ビスコースレーヨン、キュプラレーヨン、リヨセル、テンセル、酢酸セルロース等、分子構造中にカルボキシル基やアルコール性水酸基を有するセルロース系繊維あるいは再生繊維を主要成分とする繊維からなる繊維構造物である。
【００７４】
本発明において、上記薬剤を用いてポリエステル繊維の疎水化を達成させる加工条件の概要を説明する。第1次の熱処理は高圧タイプの液流染色機を用いて３０℃〜１４０℃の昇温熱処理する「浴中吸尽法」を用いる。ポリエステル繊維の総重量に対して1：30以下になるように染色内の水量を調整し目的染色の分散染料を該繊維構造物の重量比0.1％〜5％仕込む。親水性の置換基を有するジハロゲノトリアジン系化合物を薬剤の純度100％換算で0.1％〜10％（ｏ．ｍ．ｆ）及び多価アミノ化合物0.01％〜10％（ｏ．ｍ．ｆ）仕込む。酢酸、氷酢酸、リンゴ酸、クエン酸などを用いて0.1〜10％(ｏ．ｗ．ｓ)添加してＰｈ3.5〜6.5に調液する。調液が終了すれば２℃/分以下で３０℃〜１４０℃まで昇温熱処理を実施する。１１０℃〜１４０℃を３０分〜６０分実施してクールダウン、分散染料を染色時と同様、湯洗、水洗してＲＣを実施して乾燥仕上げをする。
【００７５】
ポリエステル繊維の疎水化を達成させるため第２回乾熱処理は「連続乾熱法」でパッド、ドライ、キュア法を用いる。乾燥機はシリンダー乾燥機、テンター乾燥機、シュリンク乾燥機など、ポリエステル繊維の製織、製編及び不織布等を勘案して使用機を選択すれば良い。１回は該繊維構造物を６０℃〜１２０℃の乾熱処理で実質的に乾燥するまで熱処理を実施。その後２回の乾熱処理として１４０℃〜１９０℃の乾熱でキュアを実施する。パッド浴の中に調液温度に注意しながら水溶性または水系パーフルオロアルキルアクリレートと助剤として水系シリコーンソフナー、水系メラミン尿素誘導体及び水系ウレタンから選ばれた少なくとも一種を併用し目的の疎水化を得るためて該繊維構造物0.01％〜10％（ｏ．ｍ．ｓ）仕込んで調液する。この時ポリエステル繊維の内部まで充分に浸績することを可能ならしめるため少量の多価アルコール類を添加すると良い結果となる。調液された浴へポリエステル繊維を含浸しパディングによって絞り率２０％〜２００％で該繊維構造物へ付与する。パディング回数は１回に留まらず数回パッドを実施すると良い結果を生む場合がある第１回の熱処理として乾熱温度６０℃〜１２０℃で数分間〜６０分間の乾熱処理を実施して、実質的に乾燥するまで熱処理を実施する。第２回の熱処理として乾燥キュア温度１４０℃〜１９０℃の乾熱温度で３０秒間〜３０分間でキュア工程を終了する。
また本発明においては第１次の「浴中吸尽法」を用いる昇温熱処理の工程、第２次の「連続乾熱法」パッド、ドライ、キュア法の乾熱処理工程の順序での製造、処理工程が含まれていれば良い。
【００７６】
以下、実施例によって本発明を詳細に説明するが、本発明はこれらの実施例に制約されるものではない。
【００７７】
＜実施例１＞
高圧液流染色機内に水２１６ｋｇ、２．６−ジクロル−４−（３−スルフォアニリノ）−Ｓ−トリアジン１０％水溶液３．８ｋｇ、酢酸４０ｃｃ、加水分解シルク３６０ｇ、ペースト状の分散染料９２０ｇを投入して、ポリエステル繊維１００％平織地１８ｋｇ含浸して黒に染色する、常温にて５分間ポリエステル繊維構造物を循環させる、その後毎分２℃にて昇温し１３５℃まで槽内の水溶液を昇温継続し、その後１３５℃の温度を３０分間持続して槽内の加工液を排水して８５℃の熱湯の中でソーピングを実施、水洗いしてRCを実施後パッド、ドライ乾燥した。その後パッディング浴液を、水溶性パ−フルオロアルキレ−ト７ｋｇ、ブロックイソシアネ−ト５００ｇを混合して水を加えて合計１００リットルのパッディング浴液を調合した。マングルにて絞り率７０％で均一に含浸させて１１０℃にて乾燥した。引き続きテンタ−で１７０℃で３０秒間乾熱処理して第２段階の熱処理加工を終了した。このようにして得られた該繊維構造物を評価した結果を表１に示す。
【００７８】
＜比較例１＞
実施例１で使用したものと同じポリエステル繊維構造物を水溶性パーフルオロアルキルアクリレート７ｋｇ、ブロックイソシアネート５００ｇのみを用いて実施例１と同様の熱処理を実施した。その結果を表１に示す。
【００７９】
＜実施例２＞
水２７０ｋｇ、２．６−ジクロル−４−オキシ−Ｓ−トリアジンＮａ塩１０％水溶液３．６ｋｇ、酢酸１００ｃｃ、パウダー状の分散染料５４０ｇ加水分解シルク３６０ｇを室温でよく混合して紺色に染色するため高圧液流染色機内へ投入しポリエステル１００％の揚柳生地１７ｋｇを投入した充分に分散染料、加水分解シルク薬剤が混合、ポリエステル繊維へ浸漬する様に常温にて１０分間循環回転させ、その後毎分３℃の昇温にて９０℃まで昇温した、その時点で酢酸１８ccを投入、９０℃を１０分間保持し、１３０℃まで昇温し１３０℃を３０分間保持した後、排水しソーピング、水洗い、パット、ドライ乾燥した。その後、パッド、ドライ、キュア法を用いておいて実施例１と同様の加工を実施した。その評価結果を表２に示す。
【００８０】
＜比較例２＞
実施例２で使用した同じポリエステル繊維構造物を水溶性パーフルオロアルキルアクリレート７ｋｇ、ブロックイソシアネート５００ｇのみを用いて実施例１と同様の熱処理を実施した、その評価結果を表２に示す。
【００８１】
＜実施例３＞
水２５２ｋｇ、２．６−ジクロル−４−（４−スルフォアニリノ）−Ｓ−トリアジン１０％水溶液２．４ｋｇ、酢酸５０ｇ、ペースト状の分散染料１７８０ｇ、加水分解シルク２５０ｇを室温でよく混合した加工液を用いてしたポリエステル６５％、綿３５％のＴ／Ｃ、２／２の綾地織物を液流染色機で加工した。９０℃まで２℃／分で昇温、９０℃になった時点で酢酸５０ｇを投入して１０分間温度を保持した。その後、１２０℃まで昇温、１２０℃で２０分間保持後、排水し、ソーピング、水洗した、その後反応染料を用いて綿の染色を実施した。その後、パッド、ドライ、キュア法を用いておいて実施例１と同様の加工を実施した、その評価結果を表３に示す。
【００８２】
＜比較例３＞
実施例３で使用したものと同じＴ／Ｃを比較例２と同様の加工実施した、その評価結果を表３に示す。
【００８３】
【表１】
2011174186.tif 000004
【００８４】
【表２】
2011174186.tif 000005
【００８５】
【表３】
2011174186.tif 000006
【００８６】
（Ｓｐrａｙ測定法）
米国の測定方法で生地に所定の角度をつけ生地上から水を滴下して濡れを測定したもので５０は半分濡れている事を示しています。
【００８７】
（Ｏｉｌ  Ｄｒｏｐ測定方法）
Ｏｉｌ  Ｒｅｐｅｌｌｅｎｃｙ  Ｔｅｓｔ（AATCC test Method  118）炭素数の異なる１級〜８級の炭化水素（油）を生地上に滴下して生地に鏡面反射があるか（濡れるか、濡れないか）を見る試験。級が大きくなるほど表面張力が大きい、つまり試験結果の級が大きいほどその生地の撥水・撥油性が優れていることを示します。
【００８８】
洗濯方法    AATCC135（2）（III）（A）（ｉｉ）  20回
アイロン    JISL1096法H-1  140℃
表１に示した実施例１と比較例１からわかる様に、本発明では、水系洗濯による摩擦からの疎水化の耐久性が向上していて（水系防汚）技術加工の優位性を実証した。更に親水性の置換基を有するジハロゲノトリアジン系化合物と多価アミノ化合物の電子置換性の非イオン化は静電気の発生を抑制して、ゴミやホコリの付着しない（防汚）ポリエステル繊維のイージーケアを実現する良好な結果が得られた。
【００８９】
表２に示した実施例２と比較例２からわかる様に実施例２と同様の結果が得られた。
【００９０】
表３に示した実施例３と比較例３からわかるように、本発明では疎水性の向上のみならず撥油性能をも付与できる良好な結果となった。
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
ポリエステル繊維を分散染料を用いて染色する際、親水性の置換基を有するジハロゲノトリアジン系化合物及び多価アミノ化合物を共存させポリエステル繊維を疎水化の機能性を付与させることを特徴とするポリエステル繊維の疎水化製造方法。
【請求項２】
親水性の置換基を有する前記ジハロゲノトリアジン化合物が、下記一般式（１）で表される２，６−ジハロゲノ−４−Ｙ−１，３，５−トリアジン誘導体が付与されていることを特徴とする請求項１記載のポリエステル繊維の疎水化製造方法。
【化１】
2011174186.tif 000008
上記式化１中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基、及びチオール基はその水素原子がアルカリ金属原子またはアルカリ土類金属原子で置換されてもよい。
【請求項３】
前記ポリエステル繊維を分散染料を用いて染色する際その水溶液の中に親水性の置換基を有するジハロゲノトリアジン系化合物及び多価アミノ化合物を共存させ「浴中吸尽法」を用いて該繊維構造物を３０℃〜１４０℃の昇温熱処理する、第１次の熱処理とその後該繊維構造物を疎水化させるにあたり水溶性または水分散性のパーフルオロアルキルアクリレートと、助剤として水系シリコーンソフナー、水系メラミン尿素誘導体及びウレタンから選ばれた少なくとも一種を併用して含浸させ「連続乾熱法」を用いて６０℃〜１９０℃の第２次の熱処理を含むことを特徴とするポリエステル繊維の疎水化製造方法。
【請求項４】
ポリエステル繊維を分散染料を用いて染色する際「浴中吸尽法」を用いて浴比を1：30以下の水溶液に分散染料を該繊維構造物の重量比0.1％〜5％、親水性の置換基を有するジハロゲノトリアジン系化合物、純度100％該繊維構造物重量比0.1％〜10％、多価アミノ化合物、該繊維構造物重量比0.01％〜10％共存させ３０℃〜１４０℃の第１次の昇温熱処理を含むことを特徴とするポリエステル繊維の疎水化製造方法。
【請求項５】
請求項４によって、分散染料を用いて染色されたポリエステル繊維へ疎水化の機能を付与させるため、水溶性または水分散性のパーフルオロアルキルアクリレートと助剤として水系シリコーンソフナー、水系メラミン尿素誘導体及びウレタンから選ばれた少なくとも一種を併用して該繊維構造物の重量比0.1％〜10％含浸させ「連続乾熱法」を用いて60℃〜190℃の第２次の乾熱処理を含むことを特徴とするポリエステル繊維の疎水化製造方法。
【請求項６】
請求項１〜５のいずれか１項に記載のポリエステル繊維の疎水化製造方法における水溶中に酢酸、リンゴ酸、氷酢酸及びクエン酸から選ばれた少なくとも１種を添加してＰｈ3.5〜6.5に調液することを特徴とするポリエステル繊維の疎水化製造方法。
【請求項７】
請求項１〜６のいずれか１項に記載のポリエステル繊維の疎水化製造方法におけるポリエステル繊維構造物を用いてなることを特徴とするスーツ地、シャツ地、ボトム、セーター、コートなど防寒衣、スキーウエア、ライフジャケット等のアウター類。
【請求項８】
請求項１〜６のいずれか１項に記載のポリエステル繊維の疎水化製造方法のポリエステル繊維構造物を用いてなることを特徴とする靴下、ショーツ、ブラジャー等の下着類。
【請求項９】
請求項１〜６のいずれか１項に記載のポリエステル繊維の疎水化製造方法におけるポリエステル繊維構造物を用いてなることを特徴とする水着類。
【請求項１０】
請求項１〜６のいずれか１項に記載のポリエステル繊維の疎水化製造方法におけるポリエステル繊維構造物を用いてなることを特徴とする傘、鞄、靴等の雑貨類。
【請求項１１】
請求項１〜６のいずれか１項に記載のポリエステル繊維の疎水化製造方法におけるポリエステル繊維構造物を用いてなることを特徴とするシーツ、テーブルクロス、シャワーカーテン、テント、セールクロス、各種カーシートのシート類。
【請求項１２】
請求項１〜６のいずれか１項に記載のポリエステル繊維の疎水化製造方法におけるポリエステル繊維構造物を用いてなることを特徴とする魚網、オイルフェンス等の資材類。
【手続補正２】
【補正対象書類名】明細書
【補正対象項目名】全文
【補正方法】変更
【補正の内容】
【発明の詳細な説明】
【技術分野】
【０００１】
本発明は、ポリエステル繊維を染色する際に分散染料と親水性置換基を有するジハロゲノトリアジン系化合物と多価アミノ化合物を共存させ「浴中吸尽法」を用いて第１次の３０℃〜１４０℃までの昇温熱処理を付した後、第２次の６０℃〜１９０℃の乾熱処理を付す「連続乾熱法」を含む工程を有しポリエステル繊維のイージーケア及び耐久性のある疎水性を付与向上させるものである。より具体的には本発明は、ポリエステル繊維構造物を染色する際、一般式（１）で表される２，６−ジハロゲノ−４−Ｙ−１，３，５−トリアジン誘導体、分散染料、水溶性の多価アミノ化合物を共存させ「浴中吸尽法」を用いて第１次の３０℃〜１４０℃までの昇温熱処理を付与した後、疎水化を得る向上剤として水溶性または水分散性（以下、水系と記す）パーフルオロアルキルアクリレートと、助剤として水系シリコーンソフナー、水系メラミン尿素誘導体及び水系ウレタンから選ばれた少なくとも一種を併用し第２次の６０℃〜１９０℃の乾熱処理を付す「連続乾熱法」を含む工程を有しポリエステル繊維のイージーケア（防汚）及び耐久性のある疎水化性（水系防汚）を付与向上させポリエステル繊維の用途を拡大する疎水化製造方法に関するものである。
【背景技術】
【０００２】
ポリエステル繊維は、衣料、産業用繊維にとどまらず、医療分野をはじめ幅広い分野に拡がっている。しかし天然素材や再生繊維、セロロース系繊維と比較して繊維内部に親水基を有していなく、吸放湿性が無く繊維構造上公定水分率（平衡水分率）が低い事が知られている。
【０００３】
更に電気の不導体であり激しく摩擦される事によって多量の静電気が発生して蓄積される事が知られている。
【０００４】
しかし天然繊維、再生繊維に比べて分散染料で染色されたポリエステル繊維は洗濯等による洗濯堅牢度も良く摩擦によってフィルビル、ピリング等の発生も抑制され粗硬化の原因となるフェルト化を引き起こさないことで剛柔性に富み防縮性を含めて形態安定性が優れているという特性がある。
【０００５】
従来からポリエステル繊維は一般的な衣料、スポーツウエア、インナー、水着、下着類更には傘、鞄、靴等の雑貨類、シャワーカーテン、テント、などのシート類、魚網、オイルフェンスなどの産業・工業用資材類など幅広い用途に使用されている。
【０００６】
更なる機能として疎水化におけるポリエステル繊維に水や雨などが浸み込まない特性が強く要求されてきた。
【０００７】
しかし、ポリエステル繊維は平衡水分率が低く分散染料を用いて染色する際には水を用いるため静電気の発生は無いが乾燥時には該繊維構造物が電気の不導体であるため多量の静電気を発生、帯電を防止するために表面作用型高分子薬剤の帯電防止剤及びイオン性を保持している導電剤を付着、被膜化させる。
【０００８】
この様に染色、加工されたポリエステル繊維に疎水化の要求に対して開発されたシリコーン系やフッ素系撥水剤を付与し合成樹脂で被膜化が積層された製品が提案されている（特許文献１）。
【０００９】
しかしこれらの疎水化技術について使用者からは充分に満足したとの評価を得られていない。
【００１０】
その原因としては前記のとおりポリエステル繊維はその該繊維構造物の特性による。
【００１１】
ポリエステル繊維は平衡水分率が低く、帯電列（北川徹三氏の学説からなる）によると高い序列の正（−）に帯電するとされている。ポリエステル繊維は摩擦される事により正（−）の摩擦電機が発生し、該繊維構造物が電気の不導体である事から発生した静電気は逃げてゆく事ができない。このため多量に蓄積される事になる。このような静電気の発生は有益な事もあるが、有害な事の方が多い。ポリエステル繊維の帯電を防止する技術として表面作用型高分子薬剤の帯電防止剤や導電剤を付着させ化学装飾技術が代表例とされている。これには２つの理由があると考えられている。第１に表面作用型高分子薬剤は、摩擦係数を低下させるので静電気の発生が低減される。第２にこれらの薬剤に導電体であるイオン性を保持させ、たとえ摩擦によって静電気が発生しても、逃がしてしまう事により静電気の蓄積を防ぐ。しかし、これらの表面作用型の高分子薬剤はポリエステル繊維に被膜化して付着させているだけであるから、温度や湿度などの環境要因による経時変化や度重なる摩擦等による劣化により帯電防止機能が低下する等、耐久性に問題点がある。
【００１２】
この様に染色加工処理されたポリエステル繊維に疎水化を付与するためシリコーン系やフッ素系の撥水剤を合成樹脂を用いて加工を実施する。
【００１３】
ポリエステル繊維に疎水化を付与するため多くの分野、複合、合成のコンプレックス技術は帯電防止剤の付着量やイオン性バランス及び疎水性を付与するためのシリコーン系やフッ素系の撥水剤を合成樹脂を用いて加工する技術は高温条件下、加工工程が複雑で技術的にも難しいとされている。
【００１４】
しかし、これらの加工を実施し疎水化を実現させても使用者からは充分に満足したとの評価は得られていないのが現状である。第一点に水系洗濯において摩擦により帯電防止効果が無くなり静電気が発生するという点にある。単に帯電防止剤はポリエステル繊維の表面に被膜して付着しているのみで、水系洗濯で簡単に脱落してしまう。疎水化を訴求するためシリコーン系やフッ素系撥水剤を合成樹脂で被膜化すると摩擦によって脱落、温度や湿度の経時変化によって摩擦係数が上がり静電気の発生により、ゴミやホコリが付着する要因となる。第二点に疎水化を付与するにあたり撥水剤の構成や塗布量のアップがなされているが合成樹脂によるポリエステル繊維表面への積層（ラミネート）や被膜（コーティング）のため該繊維構造物の粗硬化、強伸度の低下、着衣快適性の低さなど疎水性を付与されたポリエステル繊維の品質にある。更には帯電防止と疎水性との複合、合成のコンプレックス技術で再現性が難しく加工失敗すると復元できないなど有害な薬害や合成樹脂の使用に起因する安全性にも問題がある。
【００１５】
また、本発明において後で説明するように親水性置換基を有するジハロゲノトリアジン化合物を用いて天然繊維や再生繊維を処理することについて、有機天然繊維製品の改質加工技術として羊毛、絹、皮革、木綿、麻、再生繊維等の有機天然繊維材料に親水性置換基を有するジハロゲノトリアジン化合物を用いて２段階の熱処理加工を施して、それにより疎水性を付与する加工手法が提案されている（特許文献２）。
【００１６】
しかし、この特許文献２に記載の従来技術は繊維構造物において相違するものである。
【００１７】
すなわち、本発明の目的ポリエステル繊維への疎水性を付与、向上させ、水系防汚性、摩擦撥水の耐久性、静電気の発生を抑制してゴミやホコリが付着することを防ぐ防汚性などを付与し向上させイージーケアを実現し生活資材、産業・工業資材への活用など広い用途開拓する事であり、その目的に沿ったポリエステル繊維を提供せんとするものである。
【００１８】
【特許文献１】特開平６−５７６４１号公報
【特許文献２】特開２００８−６３７０８号公報
【発明の開示】
【課題を解決するための手段】
【００１９】
上記課題を解決するために、本発明に係るポリエステル繊維の疎水化製造方法はポリエステル繊維を染色する際に分散染料、親水性置換基を有するジハロゲノトリアジン化合物及び多価アミノ化合物を共存させ「浴中吸尽法」を用いる。
【００２０】
「浴中吸尽法」は、昇温熱処理を用いて浴液温度３０℃〜１４０℃まで４０分間〜６０分間かけて徐々に昇温し１００℃〜１４０℃を１０分〜６０分処理するという意味である。徐々にとは急激かつ不均一に昇温すると分散染料の染色ムラの発生及び親水性置換基を有するジハロゲノトリアジン化合物が加水分解や凝集を引き起こしポリエステル繊維への不均一な被膜化を実施するため、より具体的に昇温速度が２℃／分以下であることが好ましい。
【００２１】
また、本発明において用いる、多価アミノ化合物として分子数２００００以下の水溶性の加水分解シルクを用いる。
【００２２】
更に本発明方法において第１次の熱処理時間３０℃〜１４０℃においてはポリエステル繊維へ疎水化製造方法として分散染料、親水性置換基を有するジハロゲノトリアジン化合物及び多価アミノ化合物を共存させ、「浴中吸尽法」を用いる。染色及び反応をより均一にする目的で酢酸、リンゴ酸、お及びクエン酸から選ばれた少なくとも１種を添加してＰｈを３.５〜６.５の範囲にする事が好ましい。
【００２３】
第２次熱処理として「連続乾熱法」を用いて６０℃〜１９０℃の工程を有し、ポリエステル繊維への疎水化製造方法として、疎水性向上剤として水溶性または水系のパーフルオロアルキルアクリレートと、助剤として水系シリコーンソフナー、水系メラミン尿素誘導体及び水系ウレタンから選ばれた少なくとも一種を併用することが好ましい。
【００２４】
本発明において以下のような化学構造式を有する分散染料を用いる。
【００２５】
ベンゼンアゾ系（モノアゾ及びジスアゾ）、複素環アゾ系（チアゾールアゾ、ベンゾチアゾールアゾ、ピリゾンアゾ、ビラゾロンアゾ、チオフェンアゾ等）アントラキノン系、縮合系（キノフタロン、スチリル、クマリン）等になる。
【００２６】
本発明において親水性置換基を有するジハロゲノトリアジン系化合物としては、下記一般式(１)で表される２，６−ジハロゲノ−４−Ｙ−１，３，５−トリアジン誘導体が好ましく使用される。
【００２７】
【化２】
2011174186.tif 000009
【００２８】
上記式（１）中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基及びチオール基はその水素原子がアルカリ金属原子またはアルカリ土類金属原子で置換されてもよい。
【００２９】
また本発明において用いる多価アミノ化合物は繭、毛羽、生糸から得られる、分子数20000以下の低分子水溶性の加水分解シルクを用いる。
【００３０】
ポリエステル繊維を染色する際用いられる分散染料の染液の中へ前記一般式（１）で表される親水性置換基を有するジハロゲノトリアジン化合物を及び多価アミノ化合物は酸性浴条件下で電子置換反応を実施して分散染料と同様に該繊維構造物へイオン結合被膜化してクロルトリアジン環は非イオンとなる。
【００３１】
前記した水系フルオロアルキルアクリレート、水系シリコーンソフナー、水系メラミン尿素誘導体、水系ウレタンの分子中に、水酸基と、カルボキシル基、スルホン基などの水溶性置換基を有していることが好ましい。これらの化合物は、ポリエステル繊維に非イオンとして被膜化しているクロルトリアジン環と熱処理において共有結合、イオン結合して疎水化を付与することができると考えられる。
【発明の効果】
【００３２】
本発明の製造方法によって得られるポリエステル繊維の疎水化製造方法は、従来の合成樹脂を用いてラミネートやコーティングさせる加工法と比較して、水系洗濯による摩擦撥水の耐久性の向上、ゴミやホコリの静電気発生による付着防止効果など着衣快適性を付与されたポリエステル繊維を提供できる。
【００３３】
さらに、本発明方法の特徴は、合成樹脂や有機溶剤を使用することなく作業環境も安全で環境適合性に優れた安価な加工薬剤であること。合成樹脂加工による莫大なエネルギーを使用することなくシンプルな技術加工方法である。二酸化炭素や窒素酸化物の削減にも寄与し、熱による作業環境の悪化を防ぐことができる点であり、これらのことから、新規の設備を設置することなく、遊休設備を活用できるなど優れた経済性のもとで、従来は制約が多かった衣料分野のみならず工業・産業資材の各種分野でポリエステル繊維の用途を、広く拡大できるものである。
【００３４】
具体的には一般的な衣類、帽子、防寒衣類、スキー衣類、カジュアル衣類、トレッキング衣類、ユニホーム類、介護用シーツ類、ドクター.ナース衣類、調理師衣類、カバン、靴、手袋、テント、各種シート等の水・雨・水系液体から防御する用途、テーブルクロス等の水系汚れ防止用途、フィールドウェア、アスレチックウェア等の軽さが求められる用途、靴下、ショーツ、ガードル、スリップ、ブラジャー、パンティーストッキング、ボディースーツ、その他のランジェリー・ファンディーション等の下着用途などに使用することができるものとなる。
【００３５】
このように、本発明のポリエステル繊維の疎水化製造方法は、技術的にもシンプルで実用設備の中で製造可能で実用的価値が高く、近年の地球規模クラスのエネルギー、環境問題にも充分対応できるものであり、産業界に大いに貢献することができるものである。
【発明を実施するための最良の形態】
【００３６】
以下に、本発明について、望ましい実施の形態とともに詳細に説明する。
【００３７】
本発明はポリエステル繊維を染色させる際に分散染料と親水性の置換基を有するジハロゲノトリアジン化合物及び多価アミノ化合物を共存させ、第１次「浴中吸尽法」を用いて３０℃〜１４０℃の昇温熱処理を付与した後第２次の６０℃〜１９０℃の「連続乾熱法」を水溶性または水系のパーフルオロアルキルアクリレートと、助剤として水系シリコーンソフナー、水系メラミン尿素誘導体及び水系ウレタンから選ばれた少なくとも一種を併用して乾熱処理を実施するものである。
【００３８】
本発明は、ポリエステル繊維へ耐久性に優れた疎水化追求及び着衣快適性をもともなう撥水性などの水系防汚性、ホコリやゴミの付着しない防汚性などのイージーケアを実現するにあたり熱処理を行うものである。
【００３９】
親水性置換基を有するジハロゲノトリアジン化合物と多価アミノ化合物は酸性浴中で第１次の熱処理でイオン反応を実施してその電子置換性においてクロルトリアジン環は非イオン化を実施してポリエステル繊維へ非イオンの分散染料と共存して被膜化をする。第２次の熱処理において水溶性又は水系パーフルオロアルキルアクリレートと助剤として水系シリコーンソフナー、水系メラミン尿素誘導体及び水系ウレタンから選ばれた少なくとも一種を併用することによりクロルトリアジン環と共有結合、イオン結合を実施して疎水化に寄与する。
【００４０】
「浴中吸尽法」を用いてポリエステル繊維へ疎水化を付与するにあたり反応機構を詳細に説明する。
【００４１】
ポリエステル繊維の疎水化製造方法には第１次の熱処理として「浴中吸尽法」を用いる。加工方法は高圧タイプの液流染色機へ減量加工されたポリエステル繊維を投入して常温の水を所定量仕込む、その後染色目的に応じた所定量の分散染料、親水性置換基を有するジハロゲノトリアジン化合物及び多価アミノ酸化合物を共存させ酢酸などを用いて酸性浴に調液する。その後徐々に昇温を開始する。親水性置換基を有するジハロゲノトリアジン化合物は有機繊維構造物を加工する際アルカリ浴の中でその電子置換性により３０℃〜５０℃で該繊維構造物の（Ｈ）部位と第１次の置換反応を引き起こし（−）イオンを帯び６０℃〜７０℃で第２次の（Ｈ）部位と置換反応を引き起こして（−）のクロルトリアジン環を形成して繊維と共有結合を実施する事が公知である。しかしポリエステル繊維は（Ｈ）ハロゲン部位を有する繊維構造物では無いため、共有結合は引き起こさない。酸性浴中では８０℃付近で（−）のクロルトリアジン環を形成することが公知のためこの電子置換性を応用して水に溶解している多価アミノ酸化合物の有する（Ｈ）ハロゲン部位と電子置換反応を実施して非イオン化させたクロルトリアジン環をポリエステル繊維へ被膜化させる。その後、分散染料は高温条件下で染色されるがイオン性は非イオンであるためクロルトリアジン環と共存してポリエステル繊維にイオン結合、被膜化している。北川学説によるとポリエステルは（−）に帯電しているとされるが親水性置換基を有するジハロゲノトリアジン化合物と多価アミノ化合物との置換反応により染色されたポリエステル繊維は非イオン化された静電気の発生を抑制する繊維構造物となる。
【００４２】
本発明の方法において第２次の「連続乾熱法」としてパッド.ドライ.キュア法を用いる。第１次にてポリエステル繊維に被膜化している非イオンのクロルトリアジン環と水溶性あるいは水系パーフルオロアクリレート並び助剤として水系シリコーンソフナー、水系メラミン尿素誘導体、水系ウレタンを少なくとも１種を併用して、逐次にあるいは同時に第２次の６０℃〜１９０℃の乾熱処理工程において共有結合、イオン結合を実施、疎水性を付与向上させイージーケアの機能を有した生活資材や工業・産業資材に優れたポリエステル繊維を提供するものである。
【００４３】
本発明で用いることができる親水性置換基を有するジハロゲノトリアジン化合物は、下記一般式（１）で表される２，６−ジハロゲノ−４−Ｙ−１，３，５−トリアジン誘導体が付与されていることを特徴とする。
【００４４】
【化３】
2011174186.tif 000010
【００４５】
上記式（１）中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基及びチオール基はその水素原子がアルカリ金属原子またはアルカリ土類金属原子で置換されてもよい。
【００４６】
前記一般式（１）で表される繊維材料の改質薬剤をより具体的に説明すると、トリハロゲノ−Ｓ−トリアジン、好ましくは塩化シアヌルを主原料として用い、カルボキシル基、水酸基、チオール基、アミノ基、スルホン基、スルホン酸基等水溶性あるいは親水性置換基を有するアニリン類、フェノール類、チオフェノール類、ナフチルアミン類、ナフトール類、アミノ酸類、トリアジン類等の単体あるいは混合物を塩化シアヌル１モルに対して１モルを酸結合剤を共存させた中性ないし弱アルカリ性で縮合させるか、あるいは塩化シアヌルを重炭酸ソーダ、炭酸ソーダ、苛性ソーダ、苛性カリ、水酸化マグネシウム等を用いてアルカリ性で加水分解させることによって得られる。これらの化合物は純粋である必要はなく、前記２種以上の混合物と塩化シアヌルを反応させたものであってもよいし、純粋に作られたものをあとから混合して多成分系として使用することが好ましい場合もある。
【００４７】
本発明の加工薬剤ジハロゲノトリアジン類は、ドイツ公開特許第２３５７２５２号公報、あるいはアメリカ特許第５６０１９７１号明細書等に記載があるように公知の合成法に準じて合成することができるが、その概要は次の通りである。
【００４８】
すなわち、例えば、塩化シアヌル１．００モルを５℃以下の氷水の中へ仕込み、次いで例えばｍ-スルファニル酸１．０２モルと炭酸ソーダ約１モルをよく撹拌しながら徐々に仕込む。ｍ-スルファニル酸と炭酸ソーダの仕込みはＰＨ＝７±１で約３時間を要して５〜１０℃で仕込み、高速液体クロマトグラフィー（ＨＰＬＣ）によって分析し、塩化シアヌルがほぼ消滅すれば、更に１時間保温撹拌して反応を完結させる。この間ＰＨは６〜８に維持し、ＨＰＬＣによって組成を分析し、モノスルフアニル体が９０％以上となれば反応を終了する。反応後微量の不溶物を濾過して除き、最終的にはＰＨは７に調整する。このようにして２．６−ジクロル−４−(３−スルフォアニリノ)−Ｓ−トリアジンＮａ塩水溶液が高収率で得られる。この化合物は冷蔵庫内で５℃以下保管すれば約１ヶ月間は安定である。
【００４９】
親水性の置換基を有するジハロゲノトリアジン系化合物は、具体的には次のような化合物の単体あるいは混合物を例として挙げることができる。
２，６−ジクロル−４−（３−スルホアリニノ）−Ｓ−トリアジン
２，６−ジクロル−４−（４−スルホアリニノ）−Ｓ−トリアジン
２，６−ジクロル−４−（３−スルホアリニノ）−Ｓ−トリアジン
２，６−ジクロル−４−（２，５−ジスルホアリニノ）−Ｓ−トリアジン
２，６−ジクロル−４−（３，５−ジスルホアリニノ）−Ｓ−トリアジン
２，６−ジクロル−４−（３−カルボキシアリニノ）−Ｓ−トリアジン
２，６−ジクロル−４−（４−カルボキシアリニノ）−Ｓ−トリアジン
２，６−ジクロル−４−（２−カルボキシアリニノ）−Ｓ−トリアジン
２，６−ジクロル−４−（β−カルボキシエチルアミノ）−Ｓ−トリアジン
２，６−ジクロル−４−ウレイド−Ｓ−トリアジン
２，６−ジクロル−４−チオウレイド−Ｓ−トリアジン
２，６−ジクロル−４−（４−カルボキシフェノキシ）−Ｓ−トリアジン
２，６−ジクロル−４−（４−カルボキシフェニルチオ）−Ｓ−トリアジ
２，６−ジクロル−４−オキシ−Ｓ−トリアジンＮａ塩
２，６−ジクロル−４−オキシ−Ｓ−トリアジンＬｉ塩
２，６−ジクロル−４−オキシ−Ｓ−トリアジンＭｇ塩
２，６−ジクロル−４−チオ−Ｓ−トリアジンＮａ塩
親水性の置換基を有するジハロゲノトリアジン類は、この他にも数多くの有効な化合物が考えられるのであって、本発明はこれらの具体例に制約されるものではなく、親水性置換基を有する化合物であることと、活性ハロゲン原子またはそれに類する反応性基を２個以上有することがポイントである。
【００５０】
本発明において、親水性置換基を有するジハロゲノトリアジン系化合物のクロルトリアジン環を非イオン化させるために用いる多価アミノ化合物は繭、毛羽、生糸から得られる分子数２００００以下の低分子、水溶性の加水分解シルクは以下の様にして得られる。
【００５１】
水溶性加水分解シルクとなる繭、毛羽、生糸を洗濯槽内へ投入して常温で約１時間洗濯を実施して不純物を除去する。洗浄した原料を遠心の脱水機を用いて充分脱水する。
【００５２】
水溶液中に原料を投入して重炭酸ソーダ−を用いて１００℃まで昇温煮沸し、その時間を１２０分持続し、再度遠心脱水機を用いてセリシンとフィビィロインに分離する。セリシンを有している水溶液は酵素分解槽内へ投入、アルカラーゼ、セルラーゼ等の酵素を用いて約６０℃までの温度で３００分間精練を実施する、分離されたフィビィロインも同様の精練を実施するセリシンを有している水溶液を真空濃縮機に投入してリンゴ酸、クエン酸等を用いて濃縮工程を数回繰り返してゼムライト等を使用して濾過をしてその後３００℃まで昇温したスプレードライ機内で噴射して、パウダー化を行う。遠心脱水機並び濾過して残留したフィビィロインは酵素精練並び高アルカリ下において再三、再四フィビィロインを分解して同様に濃縮工程をセリシン水溶液と同様のスプレードライを実施する。
【００５３】
この様にして得られた加水分解シルクの分子量を京都府．織物機械金属振興センターにて評価の結果、低分子の加水分解シルク（セリシンパウダー）は分子量、１００００、加水分解シルク（シルクパウダー）は分子量、１０００という結果となり水溶性の加水分解シルクを得た。これらの多価アミノ化合物は親水性置換基を有するジハロゲノトリアジン系化合物と酸性浴内において非イオン性のクロルトリアジン環を形成させ該繊維構造物に被膜化、ポリエステル繊維の疎水化に寄与する。
【００５４】
本発明でいうフルオロアルキルアクリレートとしては、ポリフルオロアルキル基（以下、Ｒｆ基と記す）を有する（メタ）アクリル酸エステルの重合単位を含むものである。ここで、（メタ）アクリル酸エステルとは、アクリル酸エステルおよびメタクリル酸エステルから選ばれた少なくとも１種をいう。「（メタ）アクリルアミド」等の表記についても同様である。Ｒｆ基を有する（メタ）アクリル酸エステルとは、Ｒｆ基が（メタ）アクリル酸エステルのアルコール残基部分に存在する化合物をいう。
【００５５】
Ｒｆ基は、アルキル基の水素原子の２個以上がフッ素原子に置換された基である。Ｒｆ基の炭素数は２〜２０が好ましく、特に６〜１６が好ましい。またＲｆ基は直鎖構造または分岐構造であり、直鎖構造が好ましい。分岐構造である場合には、分岐部分がＲｆ基の末端部分に存在し、かつ炭素数が１〜４程度の短鎖であるのが好ましい。Ｒｆ基は、フッ素原子以外のハロゲン原子を含んでいてもよい。フッ素原子以外のハロゲン原子としては塩素原子が好ましい。
【００５６】
Ｒｆ基の末端部分の構造としては、−ＣＦ２ＣＦ３、−ＣＦ（ＣＦ３）２、−ＣＦ２Ｈ、−ＣＦＨ２、−ＣＦ２Ｃｌ等が挙げられ、−ＣＦ２ＣＦ３が好ましい。また、Ｒｆ基中の炭素−炭素結合間には、エーテル性酸素原子またはチオエーテル性硫黄原子が挿入されていてもよい。
【００５７】
Ｒｆ基中のフッ素原子数は、［（Ｒｆ基中のフッ素原子数）／（Ｒｆ基と同一炭素数の対応するアルキル基中に含まれる水素原子数）］×１００（％）で表現した場合、６０％以上が好ましく、特に８０％以上が好ましい。さらにＲｆ基は、アルキル基の水素原子の全てがフッ素原子に置換された基、すなわち、パーフルオロアルキル基（以下、ＲＦ基と記す。）、またはＲＦ基を末端部分に有する基が好ましい。
【００５８】
ＲＦ基の炭素数は２〜２０が好ましく、特に６〜１６が好ましい。炭素数が２未満の場合には撥水性が低下する傾向にある。炭素数が２０超の場合には共重合体が常温で固体となり、昇華性も大きくなり、取扱いが困難になる傾向がある。
【００５９】
Ｒｆ基の具体例を以下に挙げる。なお、以下の例においては、同一分子式を有する構造の異なる基である構造異性の基を含む。
【００６０】
Ｃ４Ｆ９−（Ｆ（ＣＦ２）４−、（ＣＦ３）２ＣＦＣＦ２−、（ＣＦ３）３Ｃ−等）、Ｃ５Ｆ１１−（Ｆ（ＣＦ２）５−、（ＣＦ３）３ＣＣＦ２−等）、Ｃ６Ｆ１３−（Ｆ（ＣＦ２）６−等）、Ｃ７Ｆ１５−、Ｃ８Ｈ１７−、Ｃ９Ｆ１９−、Ｃ１０Ｆ２１−、Ｃｌ（ＣＦ２）ｓ−（ｓは２〜１６の整数）、Ｈ（ＣＦ２）ｔ−（ｔは１〜１６の整数）、（ＣＦ３）２ＣＦ（ＣＦ２）ｙ−（ｙは１〜１４の整数）等。
【００６１】
Ｒｆ基が、炭素−炭素結合間にエーテル性酸素原子、またはチオエーテル性硫黄原子が挿入された基である場合の具体例を、以下に挙げる。
【００６２】
Ｆ（ＣＦ２）５ＯＣＦ（ＣＦ３）−、Ｆ（ＣＦ（ＣＦ３）ＣＦ２Ｏ）ｒＣＦ（ＣＦ３）ＣＦ２ＣＦ２−、Ｆ（ＣＦ（ＣＦ３）ＣＦ２Ｏ）ｚＣＦ（ＣＦ３）−、Ｆ（ＣＦ（ＣＦ３）ＣＦ２Ｏ）ｕＣＦ２ＣＦ２−、Ｆ（ＣＦ２ＣＦ２ＣＦ２Ｏ）ｖＣＦ２ＣＦ２−、Ｆ（ＣＦ２ＣＦ２Ｏ）ｗＣＦ２ＣＦ２−（ｒは１〜６の整数、ｚは１〜５の整数、ｕは２〜６の整数、ｖは１〜６の整数、ｗは１〜９の整数）等。
【００６３】
Ｒｆ基を有する（メタ）アクリル酸エステルとしては、下記式（２）で表される化合物が好ましい。ただし、式１においてＲｆはＲｆ基、Ｑは２価の有機基、Ｒ１は水素原子またはメチル基を示す。
【００６４】
Ｒｆ−Ｑ−ＯＣＯＣＲ１＝ＣＨ２・・・式（２）
式（２）におけるＲｆ基としては、エーテル性酸素原子またはチオエーテル性硫黄原子を含まないＲｆ基が好ましく、特にＲＦ基が好ましい。とりわけ−（ＣＦ２）Ｆ（ただし、ｎは２〜２０の整数。）で表される基が好ましく、ｎが５〜１７の整数である基が好ましく、特にｎが７〜１３の整数である基が好ましい。
【００６５】
式（２）におけるＱとしては、−（ＣＨ２）ｐ＋ｑ−、−（ＣＨ２）ｐＣＯＮＨ（ＣＨ２）ｑ−、−（ＣＨ２）ｐＯＣＯＮＨ（ＣＨ２）ｑ−、−（ＣＨ２）ｐＳＯ２ＮＲ２（ＣＨ２）ｑ−、−（ＣＨ２）ｐＮＨＣＯＮＨ（ＣＨ２）ｑ−、−（ＣＨ２）ｐＣＨ（ＯＨ）−（ＣＨ２）ｑ−等が好ましい。ただし、Ｒ２は水素原子またはアルキル基を示す。また、ｐおよびｑは０以上の整数を示し、ｐ＋ｑは１〜２２の整数である。これらのうち、−（ＣＨ２）ｐ＋ｑ−、−（ＣＨ２）ｐＣＯＮＨ（ＣＨ２）ｑ−、−（ＣＨ２）ｐＳＯ２ＮＲ２（ＣＨ２）ｑ−であり、かつ、ｑが２以上の整数であってかつｐ＋ｑが２〜６である場合が好ましい。特に、ｐ＋ｑが２〜６である場合の−（ＣＨ２）ｐ＋ｑ−、すなわち、ジメチレン基〜ヘキサメチレン基が好ましい。Ｑと結合するＲｆの炭素原子には、フッ素原子が結合しているのが好ましい。
【００６６】
Ｒｆ基を有する（メタ）アクリル酸エステルの具体例としては、下記の化合物が挙げられる。ただし、Ｒ１は水素原子またはメチル基を示す。
【００６７】
Ｆ（ＣＦ２）５ＣＨ２ＯＣＯＣＲ１＝ＣＨ２、 Ｆ（ＣＦ２）６ＣＨ２ＣＨ２ＯＣＯＣＲ１＝ＣＨ２、 Ｈ（ＣＦ２）６ＣＨ２ＯＣＯＣＲ１＝ＣＨ２、 Ｈ（ＣＦ２）８ＣＨ２ＯＣＯＣＲ１＝ＣＨ２、 Ｈ（ＣＦ２）１０ＣＨ２ＯＣＯＣＲ１＝ＣＨ２、 Ｈ（ＣＦ２）８ＣＨ２ＣＨ２ＯＣＯＣＲ１＝ＣＨ２、 Ｆ（ＣＦ２）８ＣＨ２ＣＨ２ＣＨ２ＯＣＯＣＲ１＝ＣＨ２、 Ｆ（ＣＦ２）１０ＣＨ２ＣＨ２ＯＣＯＣＲ１＝ＣＨ２、 Ｆ（ＣＦ２）１２ＣＨ２ＣＨ２ＯＣＯＣＲ１＝ＣＨ２、 （ＣＦ３）２ＣＦ（ＣＦ２）４ＣＨ２ＣＨ２ＯＣＯＣＲ１＝ＣＨ２、 （ＣＦ３）２ＣＦ（ＣＦ２）６ＣＨ２ＣＨ２ＯＣＯＣＲ１＝ＣＨ２、 （ＣＦ３）２ＣＦ（ＣＦ２）８ＣＨ２ＣＨ２ＯＣＯＣＲ１＝ＣＨ２、 Ｆ（ＣＦ２）８ＳＯ２Ｎ（Ｃ３Ｈ７）ＣＨ２ＣＨ２ＯＣＯＣＲ１＝ＣＨ２、 Ｆ（ＣＦ２）８（ＣＨ２）４ＯＣＯＣＲ１＝ＣＨ２、 Ｆ（ＣＦ２）８ＳＯ２Ｎ（ＣＨ３）ＣＨ２ＣＨ２ＯＣＯＣＲ１＝ＣＨ２、 Ｆ（ＣＦ２）８ＳＯ２Ｎ（Ｃ２Ｈ５）ＣＨ２ＣＨ２ＯＣＯＣＲ１＝ＣＨ２、 Ｆ（ＣＦ２）８ＣＯＮＨＣＨ２ＣＨ２ＯＣＯＣＲ１＝ＣＨ２、 （ＣＦ３）２ＣＦ（ＣＦ２）５（ＣＨ２）３ＯＣＯＣＲ１＝ＣＨ２、 （ＣＦ３）２ＣＦ（ＣＦ２）５ＣＨ２ＣＨ（ＯＣＯＣＨ３）− −ＯＣＯＣＲ１＝ＣＨ２、 （ＣＦ３）２ＣＦ（ＣＦ２）５ＣＨ２ＣＨ（ＯＨ）ＣＨ２− −ＯＣＯＣＲ１＝ＣＨ２、 （ＣＦ３）２ＣＦ（ＣＦ２）７ＣＨ２ＣＨ（ＯＨ）ＣＨ２− −ＯＣＯＣＲ１＝ＣＨ２、 Ｆ（ＣＦ２）９ＣＨ２ＣＨ２ＯＣＯＣＲ１＝ＣＨ２、 Ｆ（ＣＦ２）９ＣＯＮＨＣＨ２ＣＨ２ＯＣＯＣＲ１＝ＣＨ２。
【００６８】
本発明でいうフルオロアルキルアクリレートは、Ｒｆ基を有する（メタ）アクリル酸エステルを２種以上含んでもよい。Ｒｆ基を有する（メタ）アクリル酸エステルを２種以上含む場合には、炭素数の異なるＲｆ基を有する（メタ）アクリル酸エステルであることが好ましい。また、本発明でいうフルオロアルキルアクリレートは、Ｒｆ基を有する（メタ）アクリル酸エステルの重合単位以外の重合単位を含んでもよい。他の重合単位としては、エチレン、プロピレン、ブタジエン、イソプレン、塩化ビニル、フッ化ビニル、塩化ビニリデン、フッ化ビニリデン、クロロプレン等のオレフィン類、スチレン、α−メチルスチレン、４−メチルスチレン等のスチレン類、ジアセトン（メタ）アクリルアミド、Ｎ，Ｎ−ジメチル（メタ）アクリルアミド、Ｎ−メチロール（メタ）アクリルアミド等の（メタ）アクリルアミド類、エチルビニルエーテル、シクロヘキシルビニルエーテル、ハロゲン化アルキルビニルエーテル等のビニルエーテル類、アリルグリシジルエーテル等のアリルエーテル類、酢酸ビニル等のカルボン酸ビニル類、酢酸アリル等のカルボン酸アリル類、エチルビニルケトン等のビニルアルキルケトン類。
【００６９】
メチル（メタ）アクリレート、ブチル（メタ）アクリレート、シクロヘキシル（メタ）アクリレート、２−エチルヘキシル（メタ）アクリレート、セチル（メタ）アクリレート、オクタデシル（メタ）アクリレート等の炭素数１〜２６の直鎖または分岐のアルキル基を有するアルキル（メタ）アクリレート、グリシジル（メタ）アクリレート、ベンジル（メタ）アクリレート、２−ヒドロキシエチル（メタ）アクリレート、２−ヒドロキシ−３−クロロプロピル（メタ）アクリレート、ポリオキシアルキレンモノ（メタ）アクリレートモノメチルエーテル、ポリオキシアルキレンジ（メタ）アクリレート、２−（ジメチルアミノ）エチル（メタ）アクリレート、ポリジメチルシロキサン基を有する（メタ）アクリレート、ブロックされたイソシアネート基を有する（メタ）アクリレート、第４アンモニウム塩の基を有する（メタ）アクリレート等の（メタ）アクリレート類。
【００７０】
トリアリルシアヌレート、Ｎ−ビニルカルバゾール、マレイミド、Ｎ−アルキルマレイミド、無水マレイン酸、マレイン酸モノアルキルエステル、マレイン酸ジアルキルエステル等。
【００７１】
本発明において、フルオロアルキルアクリレートを使用する場合は、下記の化合物すなわち、ブロックされたイソシアネート基を１個以上有し、かつ重合性炭素−炭素不飽和結合を有しない化合物であり、イソシアネート基をブロック化剤でブロックした構造の化合物、を併用することが好ましい。そして、ポリイソシアネートと分子内に活性水素原子を２個以上有する化合物とを反応させた化合物のイソシアネート基をブロック化剤でブロックした構造が好ましい。
【００７２】
ポリイソシアネートとしては、以下のポリイソシアネートが好ましく挙げられる。
【００７３】
４，４’−ジフェニルメタンジイソシアネート、２，４’−ジフェニルメタンジイソシ
アネート、トリレンジイソシアネート等の芳香族イソシアネート類、トリメチレンジイソシアネート、テトラメチレンジイソシアネート、ペンタメチレンジイソシアネート、ヘキサメチレンジイソシアネート、１，２−プロパンジイソシアネ−ト、１，２−ブタンジイソシアネート、トリメチルヘキサメチレンジイソシアネート、イソホロンジイソシアネート、４，４’−ジシクロヘキシルメタンジイソシアネート、シクロヘキシレンジイソシアネート等の脂肪族イソシアネート類または脂環族イソシアネート類、およびそれらのイソシアヌレート変性体、プレポリマー変性体、ビュレット変性体、アロファネート変性体等。
【００７４】
イソシアネート基のブロック化剤としては、アルキルケトオキシム類、フェノール類、アルコール類、β−ジケトン類、ラクタム類が好ましい。特にメチルエチルケトオキシム、ε−カプロラクタム、フェノール、クレゾール、アセチルアセトン、マロン酸ジエチル、イソプロピルアルコール、ｔ−ブチルアルコール、マレイン酸イミド等が好ましい。とりわけ、メチルエチルケトオキシム等のジアルキルケトオキシム類、ε−カプロラクタム等のラクタム類の解離温度１２０℃〜１８０℃の化合物が好ましい。
【００７５】
上記ブロックされたイソシアネートとしては、メイカネートＭＦ、ＢＰ−１１、ＮＢＰ−７５、ＮＢＰ−２３１（以上、明成化学工業社製）、ＷＢ−７３０、ＷＢ−９２０、ＸＷＢ−７２−Ｚ５６（以上、武田薬品工業社製）、ＢＩ−８（日本ポリウレタン社製）等の市販の化合物を用いてもよい。
【００７６】
これらの化合物は、ポリエステル繊維に非イオン化して被膜化しているクロルトリアジン環と共有結合やイオン結合することによって耐久性のある疎水性（水系防汚）及びホコリやゴミの付着しにくい（防汚）イージーケアの機能性を付与することができる。
【００７７】
これら親水性置換基を有するジハロゲノトリアジン系化合物、多価アミノ化合物及び水溶性または水系パーフルオロアルキルアクリレートと助剤として水系シリコーンソフナー、水系メラミン尿素誘導体及び水系ウレタンから選ばれた少なくとも１種を併用する前記薬剤はポリエステル繊維の疎水化及びイージーケアを付与することを可能ならしめる。概要は分散染料を用いて染色する際酸性浴の中で親水性の置換基を有するジハロゲノトリアジン系化合物が多価アミノ化合物の有する（Ｈ）部位と電子置換を実施、非イオンのクロルトリアジン環を形成して非イオンの分散染料と共存して（＋）（−）イオンがバランス良くポリエステル繊維とイオン結合を実施して被膜化、静電気を抑制する該繊維構造物となる。その後水溶液又は水系パーフルオロアルキルアクリレートと助剤として水系シリコーンソフナー、水系メラミン尿素誘導体及び水系ウレタンから選ばれた少なくとも１種を併用し熱処理を実施し非イオン化して被膜化しているクロルトリアジン環と立体的な、あるいは網目的な共有結合、イオン結合を実施してリエステル繊維に耐久性のある疎水化、静電気を抑制してゴミやホコリの付着しにくい機能を付与しイージーケアを達成することができる。従来技術の合成樹脂を用いてラミネートやコーティング技術とは違い共有結合やイオン結合を用いるシンプルなポリエステル繊維の疎水化製造方法で撥水性やイージーケアを達成させる事ができる。
【００７８】
本発明で疎水性の機能を付与されるポリエステル繊維からなる繊維構造物は単品でも混合品でもよく、天然繊維や再生繊維、半合成繊維やナイロン繊維、アセテート、トリアセテート、アクリルを含めた複合系繊維構造物であってもよい。具体的には、絹、ウール、カシミア、アルパカ、アンゴラなどの動物繊維、木綿、麻、ビスコースレーヨン、キュプラレーヨン、リヨセル、テンセル、酢酸セルロース等、分子構造中にカルボキシル基やアルコール性水酸基を有するセルロース系繊維あるいは再生繊維を主要成分とする繊維からなる繊維構造物である。
【００７９】
本発明において、上記薬剤を用いてポリエステル繊維の疎水化を達成させる加工条件の概要を説明する。第1次の熱処理は高圧タイプの液流染色機を用いて３０℃〜１４０℃の昇温熱処理する「浴中吸尽法」を用いる。ポリエステル繊維の総重量に対して1：30以下になるように染色内の水量を調整し目的染色の分散染料を該繊維構造物の重量比0.1％〜5％仕込む。親水性の置換基を有するジハロゲノトリアジン系化合物を薬剤の純度100％換算で0.1％〜10％（ｏ．ｍ．ｆ）及び多価アミノ化合物0.01％〜10％（ｏ．ｍ．ｆ）仕込む。酢酸、氷酢酸、リンゴ酸、クエン酸などを用いて0.1〜10％(ｏ．ｗ．ｓ)添加してＰｈ3.5〜6.5に調液する。調液が終了すれば２℃/分以下で３０℃〜１４０℃まで昇温熱処理を実施する。１１０℃〜１４０℃を３０分〜６０分実施してクールダウン、分散染料を染色時と同様、湯洗、水洗してＲＣを実施して乾燥仕上げをする。
【００８０】
ポリエステル繊維の疎水化を達成させるため第２回乾熱処理は「連続乾熱法」でパッド、ドライ、キュア法を用いる。乾燥機はシリンダー乾燥機、テンター乾燥機、シュリンク乾燥機など、ポリエステル繊維の製織、製編及び不織布等を勘案して使用機を選択すれば良い。１回は該繊維構造物を６０℃〜１２０℃の乾熱処理で実質的に乾燥するまで熱処理を実施。その後２回の乾熱処理として１４０℃〜１９０℃の乾熱でキュアを実施する。パッド浴の中に調液温度に注意しながら水溶性または水系パーフルオロアルキルアクリレートと助剤として水系シリコーンソフナー、水系メラミン尿素誘導体及び水系ウレタンから選ばれた少なくとも一種を併用し目的の疎水化を得るためて該繊維構造物0.01％〜10％（ｏ．ｍ．ｓ）仕込んで調液する。この時ポリエステル繊維の内部まで充分に浸績することを可能ならしめるため少量の多価アルコール類を添加すると良い結果となる。調液された浴へポリエステル繊維を含浸しパディングによって絞り率２０％〜２００％で該繊維構造物へ付与する。パディング回数は１回に留まらず数回パッドを実施すると良い結果を生む場合がある第１回の熱処理として乾熱温度６０℃〜１２０℃で数分間〜６０分間の乾熱処理を実施して、実質的に乾燥するまで熱処理を実施する。第２回の熱処理として乾燥キュア温度１４０℃〜１９０℃の乾熱温度で３０秒間〜３０分間でキュア工程を終了する。
【００８１】
また本発明においては第１次の「浴中吸尽法」を用いる昇温熱処理の工程、第２次の「連続乾熱法」パッド、ドライ、キュア法の乾熱処理工程の順序での製造、処理工程が含まれていれば良い。
【００８２】
以下、実施例によって本発明を詳細に説明するが、本発明はこれらの実施例に制約されるものではない。
【００８３】
＜実施例１＞
高圧液流染色機内に水２１６ｋｇ、２．６−ジクロル−４−（３−スルフォアニリノ）−Ｓ−トリアジン１０％水溶液３．８ｋｇ、酢酸４０ｃｃ、加水分解シルク３６０ｇ、ペースト状の分散染料９２０ｇを投入して、ポリエステル繊維１００％平織地１８ｋｇ含浸して黒に染色する、常温にて５分間ポリエステル繊維構造物を循環させる、その後毎分２℃にて昇温し１３５℃まで槽内の水溶液を昇温継続し、その後１３５℃の温度を３０分間持続して槽内の加工液を排水して８５℃の熱湯の中でソーピングを実施、水洗いしてRCを実施後パッド、ドライ乾燥した。その後パッディング浴液を、水溶性パ−フルオロアルキレ−ト７ｋｇ、ブロックイソシアネ−ト５００ｇを混合して水を加えて合計１００リットルのパッディング浴液を調合した。マングルにて絞り率７０％で均一に含浸させて１１０℃にて乾燥した。引き続きテンタ−で１７０℃で３０秒間乾熱処理して第２段階の熱処理加工を終了した。このようにして得られた該繊維構造物を評価した結果を表１に示す。
【００８４】
＜比較例１＞
実施例１で使用したものと同じポリエステル繊維構造物を水溶性パーフルオロアルキルアクリレート７ｋｇ、ブロックイソシアネート５００ｇのみを用いて実施例１と同様の熱処理を実施した。その結果を表１に示す。
【００８５】
＜実施例２＞
水２７０ｋｇ、２．６−ジクロル−４−オキシ−Ｓ−トリアジンＮａ塩１０％水溶液３．６ｋｇ、酢酸１００ｃｃ、パウダー状の分散染料５４０ｇ加水分解シルク３６０ｇを室温でよく混合して紺色に染色するため高圧液流染色機内へ投入しポリエステル１００％の揚柳生地１７ｋｇを投入した充分に分散染料、加水分解シルク薬剤が混合、ポリエステル繊維へ浸漬する様に常温にて１０分間循環回転させ、その後毎分３℃の昇温にて９０℃まで昇温した、その時点で酢酸１８ccを投入、９０℃を１０分間保持し、１３０℃まで昇温し１３０℃を３０分間保持した後、排水しソーピング、水洗い、パット、ドライ乾燥した。その後、パッド、ドライ、キュア法を用いておいて実施例１と同様の加工を実施した。その評価結果を表２に示す。
【００８６】
＜比較例２＞
実施例２で使用した同じポリエステル繊維構造物を水溶性パーフルオロアルキルアクリレート７ｋｇ、ブロックイソシアネート５００ｇのみを用いて実施例１と同様の熱処理を実施した、その評価結果を表２に示す。
【００８７】
＜実施例３＞
水２５２ｋｇ、２．６−ジクロル−４−（４−スルフォアニリノ）−Ｓ−トリアジン１０％水溶液２．４ｋｇ、酢酸５０ｇ、ペースト状の分散染料１７８０ｇ、加水分解シルク２５０ｇを室温でよく混合した加工液を用いてしたポリエステル６５％、綿３５％のＴ／Ｃ、２／２の綾地織物を液流染色機で加工した。９０℃まで２℃／分で昇温、９０℃になった時点で酢酸５０ｇを投入して１０分間温度を保持した。その後、１２０℃まで昇温、１２０℃で２０分間保持後、排水し、ソーピング、水洗した、その後反応染料を用いて綿の染色を実施した。その後、パッド、ドライ、キュア法を用いておいて実施例１と同様の加工を実施した、その評価結果を表３に示す。
【００８８】
＜比較例３＞
実施例３で使用したものと同じＴ／Ｃを比較例２と同様の加工実施した、その評価結果を表３に示す。
【００８９】
【表１】
2011174186.tif 000011
【００９０】
【表２】
2011174186.tif 000012
【００９１】
【表３】
2011174186.tif 000013
【００９２】
（Ｓｐrａｙ測定法）
米国の測定方法で生地に所定の角度をつけ生地上から水を滴下して濡れを測定したもので５０は半分濡れている事を示しています。
【００９３】
（Ｏｉｌ  Ｄｒｏｐ測定方法）
Ｏｉｌ  Ｒｅｐｅｌｌｅｎｃｙ  Ｔｅｓｔ（AATCC test Method  118）炭素数の異なる１級〜８級の炭化水素（油）を生地上に滴下して生地に鏡面反射があるか（濡れるか、濡れないか）を見る試験。級が大きくなるほど表面張力が大きい、つまり試験結果の級が大きいほどその生地の撥水・撥油性が優れていることを示します。
【００９４】
洗濯方法    AATCC135（2）（III）（A）（ｉｉ）  20回
アイロン    JISL1096法H-1  140℃
表１に示した実施例１と比較例１からわかる様に、本発明では、水系洗濯による摩擦からの疎水化の耐久性が向上していて（水系防汚）技術加工の優位性を実証した。更に親水性の置換基を有するジハロゲノトリアジン系化合物と多価アミノ化合物の電子置換性の非イオン化は静電気の発生を抑制して、ゴミやホコリの付着しない（防汚）ポリエステル繊維のイージーケアを実現する良好な結果が得られた。
【００９５】
表２に示した実施例２と比較例２からわかる様に実施例２と同様の結果が得られた。
【００９６】
表３に示した実施例３と比較例３からわかるように、本発明では疎水性の向上のみならず撥油性能をも付与できる良好な結果となった。